(57)【要約】  本発明は、等方性エッチング等エッチングの停止位置とＩＩＢ加工の曲がり始め位置が異なるような薄膜部材の湾曲加工方法を実現することを課題とする。  基板１０上に支持層形成用出発層２０’及び薄膜部材形成用出発層３０’を積層する工程と、薄膜部材形成用出発層３０’をパタン化して薄膜部材３０を形成する工程と、薄膜部材の上に位置制御層支持層形成用出発層６０’を介して、薄膜部材の片持ち梁構造がイオンを照射することにより曲がり始める位置を決定する位置制御層５０を形成する工程と、薄膜部材の下の該支持層形成用出発層２０’の一部及び位置制御層支持層形成用出発層６０’の一部を、支持層の周縁面２１及び位置制御層支持層６０の端面６１が、位置制御材層の先端５１の下方延長線上もしくはそれより内側にあるように除去して、薄膜部材３０に先端自由端４１を有する片持ち梁構造４０を形成する工程と、位置制御層５０をマスクとして片持ち梁構造の一部にイオンを照射し、片持ち梁構造４０の一部を湾曲させる工程と、を含む薄膜部材の湾曲加工方法。
2017145706.tif 000002
【特許請求の範囲】
【請求項１】
基板上に支持層形成用出発層及び薄膜部材形成用出発層を積層する工程と、該薄膜部材形成用出発層をパタン化して薄膜部材を形成する工程と、該薄膜部材の上に直接もしくは位置制御層支持層形成用出発層を介して、該薄膜部材の片持ち梁構造がイオンを照射することにより曲がり始める位置を決定する位置制御層を形成する工程と、該薄膜部材の下の該支持層形成用出発層の一部もしくは、該支持層形成用出発層の一部及び位置制御層支持層形成用出発層の一部を、支持層の周縁面、もしくは支持層の周縁面及び位置制御層支持層の端面が、該位置制御層の先端の下方延長線上もしくはそれより内側にあるように除去して、該薄膜部材に先端自由端を有する片持ち梁構造を形成する工程と、該位置制御層をマスクとして該片持ち梁構造の一部にイオンを照射し、該片持ち梁構造の一部を湾曲させる工程と、を含む薄膜部材の湾曲加工方法。
【請求項２】
基板上に支持層形成用出発層及び薄膜部材形成用出発層を積層する工程と、該薄膜部材形成用出発層をパタン化して薄膜部材を形成する工程と、該薄膜部材の上に直接もしくは位置制御層支持層形成用出発層を介して、該薄膜部材の片持ち梁構造がイオンを照射することにより曲がり始める位置を決定する位置制御層を異方性エッチングにより形成する工程と、該薄膜部材の下の該支持層形成用出発層の一部もしくは、該支持層形成用出発層の一部及び位置制御層支持層形成用出発層の一部を、支持層の周縁面、もしくは支持層の周縁面及び位置制御層支持層の端面が、該位置制御層の先端の下方延長線上もしくはそれより内側にあるように等方性エッチングにより除去して、該薄膜部材に先端自由端を有する片持ち梁構造を形成する工程と、該位置制御層をマスクとして該片持ち梁構造の一部にイオンを照射し、該片持ち梁構造の一部を湾曲させる工程と、を含む薄膜部材の湾曲加工方法。
【請求項３】
上記片持ち梁構造は、電気測定用プローブを構成していることを特徴とする請求項１又は請求項２に記載の薄膜部材の湾曲加工方法。
【請求項４】
上記片持ち梁構造は、電界放出素子のエミッタを構成していることを特徴とする請求項１又は請求項２に記載の薄膜部材の湾曲加工方法。
【請求項５】
上記片持ち梁構造は、光導波路を構成していることを特徴とする請求項１又は請求項２に記載の薄膜部材の湾曲加工方法。
【請求項６】
基板上に支持層形成用出発層及び光導波路形成用出発層を積層する工程と、該光導波路形成用出発層をパタン化して光導波路を形成する工程と、該光導波路の上に直接もしくは位置制御層支持層を介して、該光導波路の片持ち梁構造がイオンを照射することにより曲がり始める位置を決定する位置制御層を異方性エッチングにより形成する工程と、該光導波路の下の該支持層形成用出発層の一部もしくは、該支持層形成用出発層の一部及び位置制御層支持層形成用出発層の一部を、支持層の周縁面、もしくは支持層の周縁面及び位置制御層支持層の端面が、該位置制御層の先端の下方延長線上もしくはそれより内側にあるように等方性エッチングにより除去して、該光導波路に先端自由端を有する片持ち梁構造を形成する工程と、該位置制御層をマスクとして該片持ち梁構造の一部にイオンを照射し、該片持ち梁構造の一部を湾曲させて垂直光カプラとする工程と、を含む光導波路の湾曲加工方法。
【請求項７】
上記基板は、シリコン光集積回路基板であることを特徴とする請求項６に記載の光導波路の湾曲加工方法。
【請求項８】
上記光導波路は、シリコンを主成分とする光導波路であることを特徴とする請求項６又は請求項７に記載の光導波路の湾曲加工方法。
【請求項９】
上記位置制御層の構成材料は、タングステン又は炭素であることを特徴とする請求項８に記載の光導波路の湾曲加工方法。
【請求項１０】
上記光導波路の上記片持ち梁構造は、該片持ち梁構造の長さよりも小さな間隔で複数個二次元アレイ配置されていることを特徴とする請求項６ないし請求項９のいずれか１項に記載の光導波路の湾曲加工方法。
【請求項１１】
上記片持ち梁構造の先端自由端は、それぞれ正方格子の各頂点に配置されていることを特徴とする請求項１０に記載の光導波路の湾曲加工方法。
【請求項１２】
上記片持ち梁構造の先端自由端は、それぞれ三角格子の各頂点に配置されていることを特徴とする請求項１０に記載の光導波路の湾曲加工方法。
【請求項１３】
上記光導波路の上記片持ち梁構造は、該光導波路の伝搬光の波長よりも小さな間隔で複数個二次元アレイ配置されていることを特徴とする請求項６ないし請求項９のいずれか１項に記載の光導波路の湾曲加工方法。
【請求項１４】
上記片持ち梁構造の一部を湾曲させて垂直光カプラとする工程は、上記片持ち梁構造の一部を上方向に湾曲させて垂直光カプラとする工程であることを特徴とする請求項６に記載の光導波路の湾曲加工方法。
【請求項１５】
さらに、上方向に湾曲された垂直光カプラをクラッド層で埋める工程と、該クラッド層上に第２の支持層形成用出発層及び第２の光導波路形成用出発層を積層する工程と、該第２の光導波路形成用出発層をパタン化して第２の光導波路を形成する工程と、該第２の光導波路の上に直接もしくは第２の位置制御層支持層を介して、該第２の光導波路の第２の片持ち梁構造がイオンを照射することにより曲がり始める位置を決定する第２の位置制御層を異方性エッチングにより形成する工程と、該第２の光導波路の下の該第２の支持層形成用出発層の一部もしくは、該第２の支持層形成用出発層の一部及び第２の位置制御層支持層形成用出発層の一部を、第２の支持層の周縁面、もしくは第２の支持層の周縁面及び第２の位置制御層支持層の端面が、該位置制御層の先端の下方延長線上もしくはそれより内側にあるように等方性エッチングにより除去して、該光導波路に先端自由端を有する片持ち梁構造を形成する工程と、該第２の位置制御層をマスクとして該第２の片持ち梁構造の一部にイオンを照射し、該第２の片持ち梁構造の一部を下方向に湾曲させて上記垂直光カプラと光接続する第２の垂直光カプラとする工程と、を含む請求項１４に記載の光導波路の湾曲加工方法。
【発明の詳細な説明】
【技術分野】
【０００１】
本発明は、イオン注入技術を応用した薄膜部材の微細曲げ加工に関し、その曲げ位置制御を改善し、その構造の集積密度を向上する薄膜部材の湾曲加工方法に関するものである。
本発明が寄与する技術分野は、半導体集積回路の製造、ＮＥＭＳ／ＭＥＭＳ（微小電気機械システム）デバイスの製造、光デバイス及び光集積回路の製造や、それらを集積化した融合デバイスの製造をはじめとする薄膜部材のマイクロメートルからナノメートルオーダーの微細な加工が必要とされる技術分野において、特に従来からある平面的な構造ではなく、三次元的な構造を必要とする技術分野に適用される。
【背景技術】
【０００２】
上述のようなマイクロメートルからナノメートルオーダーの微細な寸法のデバイスの製造は、フォトリソグラフィ技術を中核に据え、シリコンなどの半導体材料や、石英（シリカ）などの絶縁体材料や、金属などの導体材料を、成膜やパタニングを繰り返して幾層にも積層していく工程で構成される。そして上記材料を成膜するための堆積技術と、成膜された薄膜をパタニングするためのエッチング技術がこの一連のプロセスにおいてフォトリソグラフィ技術に次ぐ基盤技術となっている。【０００３】
しかし、いくつかの例外を除いて従来の堆積技術やエッチング技術は、加工対象となる薄膜部材の寸法がおよそ厚さ１μｍ未満に限定されている。例えば、堆積技術の場合、厚さ２００ｎｍ以上の成膜を実施するには、薄膜の内部応力の増大による基板の反りや堆積された薄膜の剥離や、基板全面に均質な薄膜を実施することの困難性、加えて成膜装置のメンテンナンス頻度の増加などの課題がある。幾つかの絶縁体材料では、それらの課題を克服して厚さ２００ｎｍ以上の成膜が実用化されているが、それでもおよそ厚さ１μｍ未満に制限されているのが実態である。【０００４】
一方、エッチング技術の場合、深さ２００ｎｍ以上のエッチングを実施するには、レジスト材料の耐久性の課題や、微細孔の場合は形状の制御性などの課題がある。それでも近年、シリコンなどの深掘りエッチングが実用化されて深さ１００μｍの加工が実用化されてはいるが、応用分野はＮＥＭＳ／ＭＥＭＳデバイスの製造や、シリコンウェハの貫通穴電極作製にほぼ限られている。
すなわち、既存の微細加工技術は、基板の表面のせいぜい１μｍ未満の極薄い平面的な領域における加工技術であると言え、１μｍを超える高さの立体的な構造を加工することは不得手としている。【０００５】
近年、上記堆積技術とエッチング技術だけでは実現が困難な三次元的な立体構造を実現する微細加工技術として、イオン注入技術を応用した薄膜部材の湾曲加工技術が開示された。（特許文献１ないし４及び非特許文献５ないし７参照）
この手法に依れば、堆積技術やエッチング技術では構築し得なかった１μｍ〜１００μｍの立体的な微細構造を形成できるため、その応用使途は極めて広範なものとなる。【０００６】
このイオン注入による湾曲加工技術（ＩＩＢ技術（Ion Implantation Bending、又はIon Induced Bending））では、薄膜部材にイオンを注入し、その注入イオンによって生じる応力が薄膜の変形を引き起こす現象を利用している。加工する薄膜部材は予め片持ち梁構造を形成しておき、該片持ち梁構造にイオン注入を行う。片持ち梁構造の平面形状は矩形や三角形などの単純な形状に限らず、円弧を含むような複雑な形状でもフォトリソグラフィとエッチングを使えばある程度自在に選ぶことができる。つまり、ＩＩＢ技術は二次元にパタニングした薄膜を折り曲げて立体化することができる技術である。また、湾曲加工の曲率半径は、マイクロメートルオーダーの緩やかな曲線も、ナノメートルオーダーの垂直に折り曲げた小さな角も加工可能である。【０００７】
ＩＩＢ技術の基盤となっているイオン注入技術は、シリコンＬＳＩ製造工程において不純物導入に利用される中核技術で、既に成熟した大量生産技術である。ＩＩＢ技術は成熟技術であるイオン注入を応用しているため、加工の均一性や再現性は極めて高い。更には、ＬＳＩなどの既存のエレクトロニクスデバイスや、ＮＥＭＳ／ＭＥＭＳデバイスや、光デバイス及び光集積回路との高いプロセス融合性も有する技術である。【０００８】
もっとも、薄膜部材の湾曲加工と言うことだけであるならば、非特許文献１に開示されている“マイクロ折り紙”や、非特許文献２に開示されている真空電子源の作製方法、非特許文献３に開示されているメタマテリアルの作製方法、非特許文献４に開示されているシリコン光結合器の作製方法における加工法がある。しかし、これらはいずれも薄膜部材の成膜時に生じた内部応力を解放することで曲げ加工を図る技術である。これらの手法では、応力の異なる二種類の材質を積層し、その後、犠牲層と呼ばれる薄膜部材支持層を除去することにより、内部応力を解放して薄膜部材を物理的に自己変形させる。【０００９】
ところがこの手法では薄膜部材の内部応力を高精度に制御する必要があるため、適応できる材料の選択肢が少なく、生産性や汎用性の面で短所がある。また、実現できる曲率半径は膜厚２．１μｍの例では曲率半径約６４μｍ、膜厚０．１１μｍの例では曲率半径約２０μｍ、膜厚０．０７μｍの例では曲率半径約１．１μｍというように、薄膜部材の厚さの１５倍から１８０倍程度と大きく微細化に制限がある。加えて、薄膜部材は内部応力の制御を優先して選定せざるを得ないため、デバイスとして肝心な電気特性や光学特性を犠牲にしてしまう。【００１０】
対して上述のＩＩＢ技術は、薄膜部材にイオンを注入し、これによって生じる応力を利用して、微細な薄膜構造の曲げ加工を実現するものである。つまり、照射イオンの運動エネルギーが変形の原動力である。その応力はイオンの運動エネルギーと注入量で制御可能であるため、極めて高い面内均一制御が可能である。
また、実現できる曲率半径は、厚さ０．１μｍの薄膜の曲げ加工の場合に０．１μｍとなり、上記のマイクロ折り紙技術に代表される従来型の積層膜の内部応力を原動力とした薄膜曲げ加工技術に比べて１５分の１から１８０分の１の微細なサイズの湾曲加工が可能である。【００１１】
また、ＩＩＢ技術は非常に汎用性の高い技術である。特許文献２に既に開示されているが薄膜部材の材質は何であっても大方曲がり得ると言える。
その内容から推測するに、微細加工プロセスによく利用される材料の中では、シリコンなどの半導体や、モリブデン、タングステン、タンタル、テクネチウム、レニウム、コバルト、ニッケル、ルテニウム、オスミウム、ロジウム、イリジウム、パラジウム、白金、銅、銀、金、鉛、ゲルマニウムなどの金属や、タングステンシリサイド、モリブデンシリサイド、タンタルシリサイド、チタンシリサイド、コバルトシリサイド、クロムシリサイド、ニッケルシリサイドなどのシリコン化合物や、炭素、炭化シリコン、炭化タンタル、炭化チタン、炭化モリブデン、炭化ニオブ、炭化ハフニウム、炭化タングステン、炭化バナジウム、ダイヤモンドライクカーボンなどの炭素系材料や、窒化チタン、窒化アルミニウム、窒化シリコン、窒化タンタル、窒化ホウ素、窒化クロム、窒化ジルコニウムなどの窒化物や、酸化インジウム錫、酸化亜鉛アルミニウム、酸化亜鉛、酸化インジウムガリウム亜鉛などの透明導電膜は、片持ち梁構造の形成プロセスで最もよく使われる弗化水素酸に対する耐薬品性が高いことを特徴とするため利用されやすい。また、原子番号が小さい材料、質量が小さな材質、密度の小さな材料ほど良く曲がるため、少ない照射量で大きな変形角度が得られることも分かっている。【００１２】
薄膜部材の膜厚に関しては、特許文献１ないし４及び非特許文献５ないし７に既に開示されているとおり、２０ｎｍ〜２４０ｎｍの薄膜が主な加工対象となるが、それよりも薄い場合や厚い場合でも、イオン照射条件を選べば加工可能である。
また、片持ち梁構造の長さに関しても特許文献１ないし４及び非特許文献５ないし７に既に開示されているとおり、０．５μｍから５０μｍの片持ち梁を加工可能であるとある。原理上、片持ち梁が形成できさえすれば、それよりも短くても長くても加工可能であることは明らかである。【００１３】
ＩＩＢ技術に用いるイオン種には特に制限がないことが特許文献２に既に開示されている。イオン注入装置を用いる場合はリン、硼素、砒素、インジウム、アンチモン、弗化硼素、アルミニウム、窒素、アルゴン、弗化シリコン、シリコン、水素化硼素、水素化炭素が、ＦＩＢ装置を用いる場合はガリウムが一般的に備わっているため利用されやすい。【００１４】
また、半導体プロセスではあまり利用されないが、水素、ヘリウム、炭素、酸素、フッ素、ネオン、マグネシウム、硫黄、塩素、スカンジウム、チタン、バナジウム、クロム、マンガン、鉄、コバルト、ニッケル、銅、亜鉛、ゲルマニウム、クリプトン、ルビジウム、ジルコニウム、ニオブ、モリブデン、ルテニウム、パラジウム、銀、カドミウム、錫、ヨウ素、キセノン、ハフニウム、タングステン、イリジウム、白金、金、鉛、ビスマス、セリウム、プラセオジム、ネオジム、サマリウム、ユウロビウム、ガドリニウム、テルビウム、ジスプロシウム、エルビウム、ツリウム、イッテルビウムなども実用的なイオン注入が可能なイオンであるためＩＩＢ技術に用いることが容易である。【００１５】
また、質量が大きなイオン種ほど薄膜部材をよく曲げられるため、少ない照射量で大きな変形角度が得られることも分かっている。イオン種は１種の方が制御性は高くなる。
しかし、質量分析が困難な場合や、質量分析器を未搭載の装置でＩＩＢ技術を実施する場合には複数種が混合されたイオンを用いることも可能である。【００１６】
［電気測定用プローブへの応用例］
（従来技術とその課題）
ＩＩＢ技術のメリットを説明するために、電気測定用プローブへの応用例を示す。原子間力顕微鏡（Atomic Force Microscope; ＡＦＭ）などの走査型プローブ顕微鏡（ＳＰＭ）のプローブや、シリコンＬＳＩのデバイステスター用のプローブでは、エッチング技術を駆使した立体的な高アスペクト比の先鋭構造が利用されている。シリコン単結晶の異方性エッチングで作製されるタイプが主流であり、寸法は底辺長１０μｍ〜１００μｍ、高さ１０μｍ〜１００μｍの四角錐のピラミッド形状のプローブが広く利用されている。材料として単結晶シリコンが選ばれている理由は、異方性エッチングで自己整合的に高アスペクト比の先鋭構造が形成されるためである。【００１７】
しかし、シリコンは金属に比べ電気抵抗が高いため、繰り返し電流が流れることによる劣化が課題となっている。また、接触式のプローブとして利用する場合には機械的な耐久性も金属に比べてシリコンは低いため課題となる。本来は、電気測定用プローブの材料はタングステンのような耐久性が高い金属が望ましいが、立体構造を形成するための製造プロセスが他にはないため、シリコンで代用されているというのが現状である。もし、タングステンなどの金属で高アスペクト比のプローブを形成できれば、これらの課題は克服でき、これまでよりも自由度の高いプローブ形状やプローブアレイ配列を実現できる。【００１８】
（ＩＩＢ技術の応用）
ＩＩＢ技術は幅広い材料に適用可能であるためタングステンのような高融点・高硬度の加工難易度が高い金属を湾曲加工することも容易に可能である。手順を以下に示す。まず、厚さ２０ｎｍ〜２００ｎｍ程度のタングステン薄膜に必要に応じてダブルパターニングなどを駆使して先端をナノメートルオーダーに先鋭化した底辺１μｍ高さ１００μｍの三角形を二次元的にパタニングする。次に、この二次元の三角形パタン化金属薄膜を犠牲層エッチング技術と超臨界乾燥技術などを使用して片持ち梁構造に加工する。そして、三角形のタングステン薄膜の片持ち梁構造にイオン注入を行うことで、高さ１００μｍ、厚さ２０ｎｍ〜２００ｎｍ程度、底辺１μｍの高アスペクト比の立体構造を形成できる。従来法のシリコンの異方性エッチング技術は、エッチングされる結晶方位の角度が一定であるためピラミッド構造にならざるをえなかったが、ＩＩＢ技術を利用すると二次元的なパタニングで形状を設計可能になるためフットプリントを大幅に削減できる。その結果、電気特性と機械的な耐久性に優れるタングステンのような金属材料で超高密度なプローブアレイを形成可能となる。
このような電気測定用プローブの例のようにエッチング技術で高さ１０μｍ〜１００μｍの立体構造を形成するというプロセスは、一般的には材料や形状が限定されるかなり特殊なプロセスである。一方、ＩＩＢ技術は幅広い材料を湾曲加工可能な技術であるため、非常に汎用性が高い技術であるといえる。【００１９】
［真空電子源への応用例］
（従来技術）
次にＩＩＢ技術の真空電子源への応用例を示す。超高感度撮像素子などへ応用される真空電子源デバイスは、エミッタと呼ばれる金属製の高さ１μｍの円錐構造を持つことを特徴とするデバイスである。従来その立体的なエミッタの構造は堆積技術を駆使したSpindt法と呼ばれる手法で作製されている。
まずはその手順を説明する。はじめに、金属薄膜（１００ｎｍ程度）／絶縁体薄膜（１μｍ程度）／金属薄膜（１００ｎｍ程度）を積層した基板を用意する。次に、上層の金属薄膜に直径１μｍ程度の孔を作製する。その後、孔が形成された金属薄膜をマスクに、絶縁体薄膜を下層の金属薄膜が露出するまでエッチングする。すると、直径１μｍ深さ１μｍ程度の円筒状の穴が基板に形成される。【００２０】
次に、この基板に対してモリブデンなどの金属を真空蒸着する。すると、孔の上部に堆積された金属は面内方向でのマイグレーションにより、堆積に伴い孔の直径を縮径していくようになる。そして最終的には蒸着された金属によって孔が完全に閉ざされ、これに従って自己整合的に円錐構造が穴の中に形成される。この手法は真空電子源の作製方法として最も古い手法である。しかし、その後に異なるアプローチの真空電子源の作製手法は数多く研究開発されてきたが、デバイス性能でこのSpindt法を原理とする真空電子源を越えるものは出てきていない。【００２１】
（従来技術の課題）
ところが、この従来手法は広く実用化されるには至っていない。
その原因は、厚さ１μｍ以上の金属材料の真空蒸着が円錐形状形成の必須条件であるためである。真空電子源の材料としてはタングステンやモリブデンなどの高融点金属が望ましいが、高融点金属は堆積時の基板表面でのマイグレーション距離が僅かであるため、大きな応力が生じやすい材料である。しかも、堆積時の応力は膜厚が増すほど大きくなる。従って、高融点金属を厚さ１μｍ堆積するプロセスは膜内に生じる内部応力が巨大になるため剥離が非常に生じやすい条件となる。更には、デバイスの均一性確保の要求から、成膜中の飛来粒子の入射方向が基板に対して厳密に垂直である必要がある。【００２２】
そのため飛来粒子の入射角度がある程度の幅を持つスパッタ法は利用できず、飛来粒子の散乱要因である残留ガスが少ない高真空中での蒸着法が選ばれている。しかし、真空蒸着法はスパッタ法に比べ飛来粒子の運動エネルギーが小さい。そのため飛来粒子の基板表面でのマイグレーションが小さく応力が生じやすい堆積法である。このようにSpindt法には、非常に困難な堆積プロセスの条件が科せられている特殊な技術であることから、Spindt法の実用化は困難である。
なお、一般的にはスパッタ法でも厚さ１μｍ以上の金属の堆積は応力の問題が生じるため困難な技術であると認識されている。【００２３】
（ＩＩＢ技術の応用）
ＩＩＢ技術を応用したエミッタの作製手順を非特許文献５、７に開示されている情報を基に以下に示す。まず、厚さ２０ｎｍ〜５０ｎｍ程度のモリブデン又はタングステン薄膜にダブルパターニングなどを駆使して先端をナノメートルオーダーに先鋭化した底辺４００ｎｍ高さ１μｍの三角形を二次元的にパタニングする。次に、二次元の三角形パタン化金属薄膜を、エッチング技術などを使用して片持ち梁構造に加工する。その後、三角形の金属薄膜の片持ち梁構造にイオン注入を行う。十分に多いイオン注入を行うと、片持ち梁構造を完全に垂直に折り曲げることができ、高さ１μｍ、厚さ２０ｎｍ〜５０ｎｍ程度、底辺４００ｎｍの高アスペクト比の立体構造を形成できる。
従来法では厚さ１μｍの高融点金属の堆積が必要であったため応力と剥離の問題があったが、ＩＩＢ技術を利用すると厚さ２０ｎｍ〜５０ｎｍ程度の薄膜を折り曲げて高さ１μｍの立体構造を形成するため、厚膜堆積に起因する応力と剥離の問題が生じない。しかも、薄膜の堆積とエッチングとイオン注入により構成されたプロセスは、シリコンＬＳＩ製造プロセスと類似性が高いため、ＬＳＩ製造工場の設備を活用した量産が可能になる。【００２４】
［シリコンフォトニクスへの応用］
（従来技術）
次にＩＩＢ技術のシリコンフォトニクスへの応用例を示す。近年、光導波路のコア部に単結晶シリコンあるいはアモルファスシリコンなどのシリコン材料を用いたシリコン細線光導波路を主要構成部とするシリコンフォトニクスの研究開発が活発に行われている。シリコンコア材料と石英系クラッド材料の間で大きな比屈折率差が得られるために、小さな曲率半径で光導波路を曲げても光が放射損失することがなく、光回路の著しい小型化が実現できるためである。
またシリコンＬＳＩの製造プロセスの転用が可能なため、量産による低廉な製造コストが期待されている。シリコンフォトニクスは光インターコネクションを実現する技術として期待されており、既に要素デバイス性能は実用化レベルを達成しつつある。
しかし、シリコン光回路に光ファイバ、発光・受光素子などの外部光部品を実装するための光結合技術や、量産化に不可欠なウェハレベルテストの実現が大きな課題となっている。【００２５】
（従来技術の課題）
電気配線とは異なり光配線を接続するための光結合技術は、ただ単に構造が繋がっているだけでは光が高効率で伝達できないという光の伝搬原理に起因する難しさがある。電子デバイスの金属配線の場合は、基本的に金属同士が接触していれば電気が流れるため、チップ表面に電極パッドを形成しそこへ金属ワイヤーや金属バンプなどを結合すれば、チップの垂直方向へ電気信号を伝達することができる。従って、チップを何枚も積み重ねた集積度の高い実装や、プロセス途中のウェハにプローブを当てて電気特性を検査するウェハレベルテストも容易に行える。【００２６】
一方、光配線では光の光路をウェハの垂直方向へ効率よく変換するための機構がそもそも容易ではない。なぜなら光配線は、平面内で９０度の向きを変える場合でも、曲率半径が３μｍ程度以上の緩やかなカーブを形成しなければ伝搬効率が悪くなるほど方向転換が容易では無いためである。しかも従来の微細加工技術の特性から、垂直方向に緩やかにカーブした光配線を形成することは堆積技術やエッチング技術を駆使しても実用的にはほぼ不可能であった。【００２７】
そのため、現在は光が回折格子で向きを変える現象を利用した回折格子型結合器がシリコンフォトニクスの表面型光結合器の業界標準となりつつあり、実装応用やウェハレベルテスト応用に向けて開発が進んでいる。しかし、光の回折現象は原理上、強い波長依存性、入射角度依存性、偏波依存性があるため、波長・角度・偏光の許容帯域が狭いデバイスとなることが課題である。もし、ウェハの垂直方向に向かって立体的に湾曲したシリコン光導波路を形成することができれば、回折格子型結合器よりも波長・角度・偏光の許容帯域が劇的に広い表面型光結合器を実現できる。【００２８】
（ＩＩＢ技術の応用）
非特許文献６や特許文献３ないし４に示されているように、ＩＩＢ技術はまさにこのようなウェハの垂直方向に向かって立体的に湾曲したシリコン光導波路形状を形成するのに適している。
シリコンフォトニクス用の表面光入出力器の作製手順を以下に示す。一般的なシリコンフォトニクス回路は、厚さ２μｍ以上のシリコン酸化膜の上に、シリコンで形成された厚さ２２０ｎｍの光配線・回路層があり、その上にさらに厚さ２μｍ程度のシリコン酸化膜がクラッド層を形成している。このようなシリコン光回路の終端部分に長さ約５μｍ〜５０μｍの片持ち梁を形成する。片持ち梁の形成方法は、シリコン光回路層上下のシリコン酸化膜を除去するプロセスで実施する。その後、シリコン光配線の片持ち梁構造にイオン注入を行い、曲率半径約３μｍ〜３０μｍの立体湾曲型シリコン光導波路を形成できる。【００２９】
その後、再びシリコン酸化膜で立体湾曲部を埋め込み、デバイスの完成となる。光導波路が立体的に湾曲された構造は、平面に形成されたカーブ型光導波路と同様の原理で、基板垂直方向へ光波を伝搬することが可能であるため、波長依存性、偏波依存性、角度依存性が弱くかつ低損失な垂直光入出力ポートや層間光結合器を実現できる。
ＩＩＢ技術はこのように従来技術では到底不可能であった立体構造を形成する場合に効果が大きい。厚さが約２２０ｎｍのシリコン光導波路を約３μｍの曲率半径で曲げる加工は、他の曲げ技術では実現し得ない。【００３０】
立体湾曲型シリコン光導波路が、回折格子型結合器に対して有するメリットはこれだけではないことが、非特許文献６に開示されている情報から読み取ることができる。立体湾曲シリコン光導波路はウェハ面外へ飛び出したその特異な立体形状を有するが故に、新しい機能形態を実現して、光デバイスの高機能・高集積化に貢献する。新しい機能形態とは、例えば下記に示すような、垂直方向にテーパーが形成された導波路コア構造や、光軸に対して回転対称に形成されたセカンドコアや、導波路の先端に形成されるレンズ構造がある。【００３１】
［シリコンフォトニクス応用のメリット］
（メリット１：垂直方向にテーパーが形成された導波路コア構造）
立体湾曲シリコン光導波路は、二次元平面でパタニングされた導波路を立体的に曲げ加工して形成される。そのため、従来プロセスでは作製が非常に困難な、垂直方向に順テーパーや逆テーパーを形成した導波路コアを形成することができる。それにより、垂直方向へ伝搬する光のスポット形状を自在に制御でき、ビームサイズの拡大や縮小、扁平化などが可能となり、光ファイバや光源や光受光器との高効率光結合を実現する要素技術となる。【００３２】
（メリット２：光軸に対して回転対称に形成されたセカンドコア構造）
通常のシリコン光導波路にスポットサイズ変換器を作製する場合、スポットサイズ拡大を担うセカンドコアを、堆積技術を利用して形成する。そのため、導波路層の上側にしかセカンドコアを形成することができない。一方、立体湾曲シリコン光導波路はウェハ面外へ飛び出した構造であるため、ＣＶＤ法などで等方的に酸化窒化シリコンなどのセカンドコア部材を堆積することができる。するとその構造は、光軸に対して回転対称なセカンドコアを形成することになる。このような構造は、高効率のスポットサイズコンバータを実現できる。【００３３】
（メリット３：導波路の先端に形成されるレンズ構造）
通常の平面上に形成されたシリコン細線導波路の先端にレンズを形成することは困難である。しかし、ウェハ面外へ飛び出した立体湾曲シリコン光導波路であれば、ＣＶＤ法を活用することによってレンズ形成が容易に可能となる。レンズの直径と材料の屈折率を選定することで、光のスポットサイズを拡大・縮小することが可能になる。【００３４】
以上に挙げた構造はいずれも、立体湾曲シリコン光導波路の構造が有るが故に実現可能な構造である。つまり、立体湾曲シリコン光導波路は、単に光の進行方向をウェハに対して垂直方向へ変換するための機構という機能に留まらない。
立体湾曲シリコン光導波路は、ウェハ表面方向への光入出力モードを自在に制御可能にするための光学的な構造を形成するための土台になるという機能も有する。【００３５】
また、その用途は、単なる垂直光結合器に留まらない。モード制御を自在に行える立体湾曲シリコン光導波路を多数配列すればフューモードファイバ、マルチモードファイバ、マルチコアファイバ、フューモードマルチコアファイバやマルチモードマルチコアファイバ、レーザーダイオードアレイ、面発光レーザーアレイ、ＭＥＭＳミラー、空間位相変調器などのような、空間的に複数の光伝搬モードが集合された光デバイスとの光結合のための垂直光入出力ポートとして有効で、光通信技術の大容量化に貢献する。他にも干渉光を利用した車載用ライダーなど、モード制御を自在に行える立体湾曲シリコン光導波路を多数配列したアレイの応用分野は通信分野にとどまらない。
すなわち、シリコンフォトニクスにとってＩＩＢ技術は、従来の課題を解決するだけではなく、従来には不可能であった応用分野を開拓する革命的な技術と言える。
【先行技術文献】
【特許文献】
【００３６】
【特許文献１】特開２００９−２５２６８９号公報
【特許文献２】特開２０１１−１４００７２号公報
【特許文献３】特開２０１３−１７８３３３号公報
【特許文献４】ＷＯ／２０１４／１５６２３３号公報
【非特許文献】
【００３７】
【非特許文献１】K. Kubota, T. Fleischman, S. Saravanan, P. O. Vaccaro, and T. Aida, Jpn. J. Appl. Phys. 42 6B, 4079-4083 (2003)
【非特許文献２】J. T. H. Tsai, K. B. K. Teo, and W. I. Milne, J. Vac. Sci. Technol. B 20, 1 pp. 1-4 (2002)
【非特許文献３】Che-Chin Chen, Atsushi Ishikawa, Yu-Hsiang Tang, Ming-Hua Shiao, Din Ping Tsai, and Takuo Tanaka, Advanced Optical Materials 3, pp. 44-48 (DOI: 10.1002/adom.201400316 ) (2015).
【非特許文献４】P.Sun and R.M.Reano, Proceedings of CLEO,CThZ3,2011.
【非特許文献５】T.Yoshida,et al. Jpn. J. Appl. Phys. vol. 44, No. 7B, pp.5744-5748.(2005)
【非特許文献６】T.Yoshida,et al. Optics Express,vol.23,No.23,pp.29449．(2015)
【非特許文献７】M. Nagao and T. Yoshida, Microelectronic Engineering, vol. 132, pp. 14-20. (2015)
【発明の概要】
【発明が解決しようとする課題】
【００３８】
（従来のＩＩＢ技術）
図５に、薄膜部材を曲げ加工する場合の従来の基本的な工程を模式的に例示する。
図５（Ａ）に示すように、基板１０上に、薄膜部材の支持層となる支持層形成用出発層２０’を成膜し、その上に将来、薄膜部材となる薄膜部材形成用出発層３０’を成膜する。この薄膜部材形成用出発層３０’を図５（Ｂ）に示すように、フォトリソグラフィとエッチング技術を利用して所望の平面形状にパタニングし、薄膜部材３０とする。【００３９】
このパタニング処理の後、薄膜部材３０の曲げ加工したい部分の直下にある支持層形成用出発層２０’のみをフォトリソグラフィと横方向エッチングで除去し、図５（Ｃ）に示すように、その周縁面２１が薄膜部材３０の先端自由端４１よりも横方向内方に引っ込んだ位置にある支持層２０となし、その上のパタン化した薄膜部材３０を加工対象とする。
すなわち、薄膜部材３０は、その下に支持層２０がなく、浮いた状態で先端自由端４１に至る片持ち梁構造４０を有するものであり、この片持ち梁構造４０が実質的に曲げ加工対象となる部分であって、片持ち梁構造４０は、その付け根が支持層２０の周縁面２１のある位置にあり、そこから空間を伸びて先端自由端４１に至る形状となっている。【００４０】
次に、片持ち梁構造にイオンを照射し、片持ち梁構造を湾曲させる。
図５（Ｄ）に示すように、片持ち梁構造４０は、支持層２０の周縁面２１を始点として湾曲する。さらにイオン照射を続けると、最終的に片持ち梁構造４０は、図５（Ｅ）に示すように、基板１０に対して直立する。【００４１】
［課題の具体例］
（電気測定用プローブの場合）
電気測定用プローブへの応用の場合、ＳｉＯ２で形成される絶縁体層（支持層２０）が表面に形成されている基板の上に厚さ２０ｎｍ〜２００ｎｍ程度の金属薄膜を成膜し、それをパタニングして薄膜部材３０を形成する。次に、その金属薄膜から形成された薄膜部材３０の先端を長さ１０μｍ〜１００μｍ程度の片持ち梁構造４０に加工する。片持ち梁構造を形成する工程は、金属材料の薄膜部材３０直下の絶縁体層（支持層２０）を金属材料の薄膜部材３０に損傷を与えない方法で除去なければならない。【００４２】
そこで、弗化水素酸が有する、ＳｉＯ２を溶解し、且つタングステンなどの金属を溶解しない特性を利用する。弗化水素酸を用いたウェットエッチングを行うと、ＳｉＯ２は等方的にエッチングされるため、金属材料の薄膜部材３０直下の絶縁体層（支持層２０）を除去することができる。他にも、フッ化水素ガスを用いたドライエッチングでも同様の等方性エッチングを行うことができる。【００４３】
ところが、このような等方性の横方向へのエッチングは、所望の位置でエッチングを止める制御性が低い点が、製造プロセス上のデメリットとなる。通常、縦方向へのエッチングでは基板の材料に弗化水素酸に溶解しない材料を選べば、ＳｉＯ２がエッチングされ基板が露出するとエッチングが停止する。つまり縦へのエッチングは、基板がエッチストッパー層として機能する。一方、横方向のエッチングに対してはエッチストッパー層が無いため、エッチングの停止は弗化水素酸の供給停止で制御するしかない。【００４４】
弗化水素酸の供給停止操作は、例えば純水で置換するというプロセスで実施されるが、このプロセスを基板面内で毎回厳密に実施することは非常に困難である。そのため、基板面内で横方向エッチングの距離が差異をもち、横方向エッチング距離の差異は片持ち梁構造の長さの差異となる。その結果、電気測定用プローブの仕上がり高さがばらつく。
ＩＩＢ技術をプローブ作製に利用することで超高密度のプローブアレイを実現できる。しかし、それらのプローブの高さばらつきが大きくては、測定データの信頼性の観点から使いものにならない。【００４５】
（真空電子源の場合）
同様の課題は、真空電子源応用にも存在する。非特許文献７に開示されている情報を基に説明すると、真空電子源応用の場合、ＳｉＯ２で形成される絶縁体層（支持層２０）の上に厚さ２０ｎｍ〜５０ｎｍ程度のモリブデンやタングステンなどの高融点金属薄膜を成膜し、それをパタニングして薄膜部材３０を形成する。
次に、金属材料の薄膜部材３０の先端を長さ１μｍ程度の片持ち梁構造４０に加工する。片持ち梁構造を形成する工程は、金属材料の薄膜部材３０直下の絶縁体層（支持層２０）を金属材料の薄膜部材３０に損傷を与えない方法で除去しなければならない。【００４６】
そこでこの場合にも、弗化水素酸が有する、ＳｉＯ２を溶解し、且つモリブデンやタングステンなどの金属を溶解しない特性を利用する。弗化水素酸を用いたウェットエッチングを行うと、ＳｉＯ２のエッチングが横方向にも進行するため、金属材料の薄膜部材３０直下の絶縁体層（支持層２０）を除去することができる。もちろん、フッ化水素ガスを用いたドライエッチングでも同様の等方性エッチングを行うことができる。【００４７】
真空電子源応用の場合にも、電気測定用プローブ応用の場合と同様のばらつきの課題がある。横方向へのエッチングは、所望の位置でエッチングを止める制御性が低いため、基板面内で横方向エッチングの距離が差異をもち、その差異が片持ち梁構造の長さの差異となる。その結果、エミッタの高さがばらつく。しかも、真空電子源は電気測定用プローブに比べてばらつきに敏感なデバイスで、エミッタの先端位置のばらつきがわずか１００ｎｍでも、デバイス特性として数倍のばらつきとなる。【００４８】
真空電子源は、数個から数百個単位でグループ化し、それらのグループを数百から数万個以上並べたアレイとして利用されることが多いデバイスである。例えば、前述の超高解像度撮像素子の場合は、１０個から１００個で一つの画素を形成し、それをハイビジョン規格の場合で１９２０×１０８０個敷き詰める。各エミッタが均一な特性を有することがこのようなアプリケーションでは必要となるため、個々のデバイス特性が数倍の差異を持つということは致命的な欠点となる。【００４９】
（シリコンフォトニクス応用の場合）
同様にシリコンフォトニクス応用でも、等方性エッチングのばらつきは問題になる。シリコンフォトニクス応用の場合、石英（ＳｉＯ２）クラッド層で埋め込まれた厚さ２２０ｎｍ、幅４００ｎｍ程度の、シリコン材料で形成された光導波路コア構造（薄膜部材３０）の先端を長さ約５μｍ〜５０μｍほど露出させ片持ち梁構造４０を形成する。この構造を実現するために、シリコンコア構造直下のクラッド（支持層２０）をシリコンコア構造にダメージを与えない方法で除去しなければならない。【００５０】
そこで、弗化水素酸が有する、ＳｉＯ２を溶解し、且つシリコンを溶解しない特性を利用する。弗化水素酸を用いたウェットエッチングを行うと、ＳｉＯ２は等方的に横方向にもエッチングされるため、シリコン材料で形成された光導波路コア構造を成す薄膜部材３０直下のクラッド層（支持層２０）を除去することができる。もちろん、フッ化水素ガスを用いたドライエッチングでも同様の等方性エッチングを行うことができる。【００５１】
シリコンフォトニクス応用の場合も、等方性エッチングのばらつきが問題となる。等方性の横方向エッチングの距離の差異は、片持梁構造の差異となり、片持ち梁構造の差異は、ＩＩＢ加工で形成された立体湾曲型シリコン光導波路（垂直光結合器や垂直光入出力ポートなど）の先端位置の面内ばらつきと高さばらつきに影響する。【００５２】
一般にシリコンフォトニクスデバイスと、光ファイバや発光・受光素子などその他光デバイスの光結合では、１００ｎｍオーダー以下の精密な位置合わせが必要となる。
従って、立体湾曲型シリコン光導波路の先端位置がばらついていると、各立体湾曲型シリコン光導波路に対してそれぞれに位置合わせが必要になり、実装応用にせよウェハテスト応用にせよ、位置合わせに時間とコストを要することになる。【００５３】
更には、ＩＩＢ加工で形成された立体湾曲型シリコン光導波路を多数アレイ化して、フューモードファイバ、マルチモードファイバ、マルチコアファイバ、フューモードマルチコアファイバ、マルチモードマルチコアファイバなどの光ファイバや、レーザーダイオードアレイ、面発光レーザーアレイなどのアレイタイプの発光デバイスや、ＭＥＭＳミラー、空間位相変調器などの空間分割タイプの光制御デバイスのような、空間的に複数の光伝搬モードが集積された光デバイスとの光結合のための垂直光入出力ポートとして利用する場合、各々の垂直光入出力ポートの先端位置に面内ばらつきと高さばらつきがあると、各々で光結合損失が異なる結果となり、全く実用にならない。【００５４】
以上の例に示したように、ＩＩＢ技術には片持ち梁構造を形成するために等方性エッチングが欠かせない。しかし、等方性エッチングは原理上、エッチングの停止位置を厳密に制御することが困難である。エッチング停止位置のばらつきによって生じる等方性エッチング距離の差異は、片持梁構造の長さの差異となり、ＩＩＢ加工後の立体構造の高さや位置などの形状ばらつきの原因となることがわかる。このようなばらつきの課題は、ここで列挙したプローブや真空電子源やシリコンフォトニクスへの応用に限る課題ではない。【００５５】
［課題１：位置制御性］
課題の一般的な説明を図６に従って行う。図６は、図５の（Ｃ）、（Ｄ）に関し、イオン照射前（Ａ）、イオン照射後（Ｂ）の各断面図を引用して、湾曲構造の位置制御性についての問題点を説明するための図である。【００５６】
上記のようなエッチング停止位置（図６（Ａ）に示す「周縁面２１」）のばらつきは、ＩＩＢプロセスにおいては、湾曲加工の支持点の位置ばらつきとして影響する。
ＩＩＢ加工は、片持ち梁構造の自由端側が大きく変位し、固定端は変位しないという変形加工である。そのため、イオン注入条件を精密に制御して固定端から自由端に至る梁の部分の変位を精密制御したとしても、等方性エッチングの静止位置ばらつきが影響した固定端位置が、最終的に立体湾曲加工された自由端の位置を定義付けるためである。【００５７】
等方性エッチングに起因するＩＩＢ加工構造の位置ばらつきにはもう一つの要因が絡む。等方性エッチングの様子をウェハ表面から見た時（図７（Ａ）参照）に、片持ち梁構造の曲がり始める位置付近直下の支持層は、両脇からエッチャントに侵食されて岬のような構造を残しながら除去されていく。【００５８】
この岬のような形状の先端がナノメートルオーダーの鋭利な形状を有する状態でエッチングを停止し、その後ＩＩＢ加工を施すと、片持ち梁構造が面的に支持されるのではなく点的に支持されるため、変形工程が極めて不安定になる。この岬形状の頂点の位置は理想的には厳密に片持ち梁構造の中心に位置し、イオン注入の角度をウェハに対して厳密に垂直に保てることができれば影響はないが、どちらかが僅かにでもズレると、たちまち片持ち梁構造の湾曲加工は捻れて所望の形状は得られない。立体構造が所望した構造と異なる構造になるということは、その結果として立体化された片持ち梁構造がばらつくことになる。【００５９】
この現象を抑えるためには、両脇からの侵食距離を十分長くして岬のような形状をなくすか、予め岬のような形状が形成されないように等方性エッチングのためのマスキングの設計を工夫する方法がある。マスキングの工夫とは、片持梁構造の両脇からエッチャントが侵食しないように、片持梁構造の自由端になる位置から平行にエッチャントが侵食する方法である。【００６０】
図８にマスキングの工夫の例を示す。マスキングの窓領域を片持ち梁構造の先端付近に設計すると、等方性エッチングによって横方向エッチングを進行すると岬のような構造は形成されない。しかし、その代償としてエッチング時間が長くなり、結果エッチング領域が大きくなるためデバイスのフットプリントが大きくなる。【００６１】
例えば、前述のシリコンフォトニクス応用の例の場合、長さ５μｍの片持ち梁構造を得る場合には、横方向に長さ５μｍの等方性エッチングを必要とするため、およそ２５μｍ２の面積を占有することになるつまり、曲げ加工を行いたいモノよりもかなり大きなフットプリントが必要になるということを意味し、その結果として狭いピッチでＩＩＢ加工物を配置することが制限される。【００６２】
このように等方性エッチングは、深さ方向だけでなく平面方向にもエッチングが進行する。そのため、ある方向に一列に片持ち梁構造を並べる場合には、隣同士を近接して固定端位置を揃えたデザインで集積度を高めることが可能であるが、三角格子状や正方格子状のように二次元平面に片持ち梁構造を配置する場合には、各々の平面エッチング領域が干渉して固定端位置を大きく制限する。【００６３】
［課題２：デザインの制約］
ここで、図９を用いてデザイン上の集積密度の制約について具体例を示し説明する。図９（Ａ）は、薄膜部材３０に片持ち梁構造４０を形成した状態の上面図である。前述の図８に示した岬のような構造を回避するデザインが採用されている。所望の立体構造の長さをＬとし、そのために薄膜部材３０に長さＬの片持ち梁構造を形成した状態を示す。破線で示すマスキングの窓領域とは、片持ち梁構造形成のための等方性エッチング用のマスキング層の窓の部分を示している。このマスキング窓領域を始点として等方性エッチングは平面的に進行する。【００６４】
この例の場合は長さＬの片持ち梁の形成を行うために、マスキング窓領域を始点として長さＬのエッチングが平面的に進行している。そしてその平面的に見たエッチング領域の停止線を周縁面２１として描いている。
なお、図９では片持梁構造４０は矩形で描いているが、無論、三角形、円、その他の二次元図形でもよい。しかし、ここでは簡略化するために、矩形の片持ち梁構造で説明を続ける。【００６５】
薄膜部材３０のうち、片持ち梁構造４０以外の部分の長さをＭと示している。この領域は作製した立体構造を支持する領域として後に必要な部分となる。当然Ｍの形状は応用デバイスによって異なる。しかし、ここでは議論の簡略化のために矩形として描いている。
もっともこのＭで示す領域は、長さだけでなく幅も重要なパラメータとなるが、やはり議論の簡略化のために幅に関しては省略する。加えて、応用デバイスにもよるが、長さＭで示される領域は、配線の取り回しのために必要な領域も含めて考慮してもよい。とにかく、片持梁構造４０を形成するためには、必ず支持部分がある程度の領域を占めることを考慮しなければならない。【００６６】
次に、図９（Ａ）の構造を同一基板内に複数個配列して同じ立体構造をアレイ化する場合の集積密度について考察する。同じ立体構造を配列するためには、片持ち梁の長さＬが同じになるように平面エッチング領域を含めた配列法を設計することがポイントとなる。【００６７】
はじめに一次元の配列について考える。片持ち梁構造を１次元配列する場合は、間隔ｇをＬよりも小さくしても平面エッチング領域の干渉は問題にならない場合がある。それは図９（Ｂ）に示すような場合で、片持ち梁構造の曲がり始める位置を揃えて配列する方法である。この場合、各エッチング領域を合併した領域の周縁が、実際のエッチングプロセスで形成される周縁面２１となる。曲がり始める位置を揃えて配列したため、全ての片持ち梁に対して周縁面２１が先端から長さＬの位置に揃う。【００６８】
つまり、曲がり始める位置を揃えて配列する方法では平面エッチング領域の干渉は問題にならない。従って、極めて小さな間隔で配列することが可能となる。この場合、間隔ｇはフォトリソグラフィの解像限界まで小さくすることが可能である。非特許文献７に示されている真空電子源の配列や、非特許文献６に示されているシリコン細線導波路の配列が図９（Ｂ）の例である。【００６９】
さらに上記の配列法を環状にすると、図９（Ｃ）に示すような同心円状の配列が可能となる。同心円状に配列する場合も、各エッチング領域を合併した領域の周縁が片持ち梁構造４０の先端から長さＬの位置に揃う。
このような配列は、例えばシリコンフォトニクス応用では光渦（又はＯＡＭ（Orbital Angular Momentum）：軌道角運動量）を利用した多重化方式において螺旋状の等位相面を有する光波を生成するために有用である。立体湾曲光導波路で形成される光出射端を同心円状に配列し、各々から位相を制御した光波を空間へ出射させることができるためである。【００７０】
ところが、片持ち梁構造の曲がり始める位置を揃えずに配列する場合には、その配列間隔は大きな制約を受ける。例えば図９（Ｄ）に示すように、隣り合う片持ち梁構造の間隔ｇを片持ち梁長さＬよりも小さくしたいという要求と、先端の位置をＸ軸方向にシフトしながら配列したいという要求は両立できない。この場合、平面エッチング領域を合併した周縁面２１（太線）が実質的に等方性エッチングの周縁面を形成するため、図示された３本の片持ち梁構造の曲がり始める位置は、周縁面２１（太線）の位置となる。【００７１】
すると、上から二番目の片持ち梁構造は、先端からの長さＫの位置に周縁面２１が形成される。無論、ＫはＬよりも大きい。同様に上から三番目の片持ち梁構造は長さＪ（ＪはＫよりも大きい）となる。つまり、隣り合う片持ち梁構造の間隔ｇを片持ち梁長さＬよりも小さくしたいという要求と、先端の位置をＸ軸方向にシフトしながら配列したいという要求がある際には、片持梁構造の長さを同じＬにすることは不可能である。【００７２】
この問題を回避して片持ち梁構造の曲がり始める位置を揃えずに一次元配列するためには、図９（Ｅ）に示すように隣り合う片持ち梁構造の間隔ｇを片持ち梁長さＬよりも大きくして平面エッチング領域の干渉を回避するしかない。しかしそれでは立体構造は所望の集積密度を得ることができない。【００７３】
このようなデザインの制約を二次元配列に拡張して考察する。はじめに、図９（Ｂ）の一次元配列をＸ軸時方向に複数個並べる配列方法を図１０（Ａ）に示す。この場合はＸ方向の間隔ｇは、ｇ＞２Ｌ＋Ｍとなる。すなわち、所望の片持梁構造の２倍の長さに支持領域の長さＭを加えた距離の間隔が必要である。【００７４】
もっとも、このような図１０（Ａ）に示した２次元配列デザインは、工夫次第で簡単にデバイスの集積密度を２倍に向上することができる。図１０（Ｂ）に示すように、片持梁構造の向きを、紙面右向きと紙面左向きのものを交互に配列すると、ｇ＞２Ｌ＋Ｍとなる間隔ｇの中に二本の片持ち梁構造を形成することができる。このような配列を用いれば、実効的な間隔ｇはｇ＞（２Ｌ＋Ｍ）／２となる。しかし、このような工夫を施してもなお、ｇをＬ未満に設計することは不可能である。加えて、片持梁構造の向きが互い違いに異なるということはデザイン上の新たな課題となる。【００７５】
図１０（Ａ）に示した正方格子の配列において、格子に対して片持ち梁構造を斜めに配置すれば、Ｘ軸方向の間隔を短縮することが可能である。例えば、３０度傾けることにより、図１０（Ｃ）に示すように、
2017145706.tif 000003
倍の短縮ができる。しかし、Ｙ軸方向の間隔は拡大しｇ＞（２Ｌ＋Ｍ）／２の間隔となる。同様に、図１０（Ｄ）に示すように格子に対して片持ち梁構造を４５度斜めに配置すればＸ軸方向の間隔はさらに短縮できるが、同時にＹ軸方向の間隔も拡大する。なお、この場合、Ｘ・Ｙ方向ともに
2017145706.tif 000004
の間隔が必要となる。【００７６】
なお、これらの場合も、図１０（Ａ）と図１０（Ｂ）の関係にあるように、片持梁構造の向きを紙面右向きと紙面左向きのものを交互に配列することで簡単にデバイスの集積密度を２倍に向上することができる。その場合の実効的な間隔ｇは、図１０（Ｃ）のＸ軸方向が
2017145706.tif 000005
Ｙ軸方向がｇ＞（２Ｌ＋Ｍ）／４に、図１０（Ｄ）のＸ及びＹ軸方向がともに
2017145706.tif 000006
に短縮できる。
しかし、片持梁構造の向きが互い違いに異なるということはデザイン上の新たな課題となる。【００７７】
同様に、三角格子状に立体構造を配列する場合を図１０（Ｅ）に示す。この場合、片持ち梁構造の間隔ｇは、格子点を結ぶ三角形の一辺の長さに相当しおよそｇ＞２Ｌの条件となる。なお、この場合も、図１０（Ａ）と図１０（Ｂ）の関係にあるように、片持梁構造の向きを紙面右向きと紙面左向きのものを交互に配列することで簡単にデバイスの集積密度を２倍に向上することができ、実効的にはｇ＞Ｌまで短縮することができる。
しかし、片持梁構造の向きが互い違いに異なるということは、デザイン上の新たな課題となる。【００７８】
（電気測定用プローブアレイの場合）
高さ５０μｍの電気測定用プローブを、ＩＩＢ技術を用いて作製する具体例を示す。この場合、片持ち梁構造の長さＬは５０μｍ必要となる。また、支えの領域Ｍは、配線の取り回しも含めて１０μｍ程度を想定する。これを図９（Ｂ）のように一次元的に配列すると、Ｌの長さに関係なく間隔ｇは小さくできるので、例えばｇは５μｍ以下の挟ピッチも可能で、非常に高密度な一次元プローブアレイを形成することが可能である。【００７９】
一方、二次元アレイ化を考えると、図１０（Ｃ）の場合はＸ方向の間隔がおよそ９５μｍ、Ｙ方向の間隔がおよそ５５μｍとなる。同様に図１０（Ｄ）の場合はＸ方向及びＹ方向の間隔はおよそ７８μｍとなる。同様に図１０（Ｅ）の三角格子状にアレイ化すると１００μｍ以上の間隔となる。これらの値は、既存の電気測定用プローブアレイに比べて、同等か僅かに小さいだけである。
なお、図１０（Ａ）と図１０（Ｂ）の関係にあるように、片持梁構造の向きを紙面右向きと紙面左向きのものを交互に配列することで簡単にデバイスの集積密度を２倍に向上することができる。
しかしその場合には、配線の取り回しが複雑になることが新たな課題となる。【００８０】
すなわち、電気測定用のプローブアレイを、ＩＩＢ技術を用いて作製すると、先に述べたようにタングステンなどの耐摩耗性が高い材料を用いてプローブアレイを形成できるというメリットに加えて、従来技術と比較してアレイ化した時に高密度な配置が可能になるというメリットがある。しかし、ＩＩＢ技術によって達成できる高密度化のアドバンテージは僅かであるため、積極的に新技術であるＩＩＢ法を採用する理由にはならない。もし、上述のようなデザインの制約がなければ、従来技術と比べて飛躍的に集積密度を向上することができるため、ウェハテストなどの各種検査を飛躍的に高効率化できるプローブアレイを開発することができる。【００８１】
（真空電子源の場合）
高さ１μｍの真空電子源を、ＩＩＢ技術を用いて作製する具体例を示す。この場合、片持ち梁構造の長さＬは１μｍで、支えの領域と配線の引き回しを考慮した長さＭは２μｍと想定する。これを２次元配列するとき、図１０（Ｃ）の場合はＸ方向の間隔がおよそ３．５μｍ、Ｙ方向の間隔がおよそ２．０μｍとなる。同様に図１０（Ｄ）の場合はＸ方向及びＹ方向の間隔は、およそ２．８μｍとなる。同様に図１０（Ｅ）の三角格子状にアレイ化する場合は、およそ２．０μｍ以上の間隔となる。【００８２】
なお、図１０（Ａ）と図１０（Ｂ）の関係にあるように、片持梁構造の向きを紙面右向きと紙面左向きのものを交互に配列することで簡単にデバイスの集積密度を２倍に向上することができる。しかも、真空電子源応用の場合には、各片持ち梁構造を１０個から１００個単位で電気的に接続して利用するアレイ配列が一般的であるため、配線の取り回しの心配はいらない。現に、非特許文献７ではそのような真空電子源アレイが開示されている。【００８３】
しかし、撮像へ応用される真空電子源アレイに関しては、空間的な均一性が重要である。つまり、Ｘ方向とＹ方向の間隔が同一であることが望ましい。その条件を満たすためには、図１０（Ｅ）の三角格子状にアレイ化する方法が最適であるといえる。しかし、高さ１μｍのエミッタに対して、その高さの２倍以上の間隔が必要になり、エミッタアレイとしては集積密度が小さなデバイスとなってしまう。
すなわち、真空電子源アレイを、ＩＩＢ技術を用いて作製すると、ＬＳＩ製造プロセスに準じた工程によって、高融点金属材料のエミッタを作製することが可能になるが、集積密度の面では課題が生じるといえる。【００８４】
（シリコンフォトニクスの場合）
曲率半径３μｍのシリコンフォトニクス用垂直光カプラなどを、ＩＩＢ技術を用いて作製する具体例を示す。この場合、片持ち梁構造の長さＬは５μｍ必要となる。支えの部分と配線の引き回しに必要な領域としての長さＭは、５μｍと想定する。
これを２次元配列するとき、図１０（Ｃ）の場合はＸ方向の間隔がおよそ１３μｍ、Ｙ方向の間隔がおよそ７．５μｍとなる。同様に図１０（Ｄ）の場合はＸ方向及びＹ方向の間隔はおよそ１０．６μｍとなる。同様に図１０（Ｅ）の三角格子状にアレイ化する場合は、およそ１０μｍ以上の間隔となる。これらの値は、従来技術である回折格子型結合器に比べて遜色のない値で、従来技術の置き換えとしては十分な集積密度を有しているといえる。【００８５】
しかし、シリコンフォトニクスの発展を考えると、更なる高密度化が実現できることが望ましい。すでに、光ファイバの分野ではフューモードファイバ、マルチモードファイバ、マルチコアファイバ、フューモードマルチコアファイバやマルチモードマルチコアファイバなどの空間多重に特化した光ファイバの開発が進んでいる。発光デバイスの分野でも、レーザーダイオードや面発光レーザーのアレイ化技術が確立されている。
また、ＭＥＭＳミラーや液晶を利用した空間変調器などのアレイ型光制御デバイスの研究開発が盛んである。つまり、各種光デバイスは二次元空間での集積密度を高める方向でデバイス開発が行われているといえる。【００８６】
その中で、シリコンフォトニクスは、光回路の集積密度は非常に高いという特徴を持つものの、外部と光信号をやり取りするための光入出力ポートのフットプリントが従来の回折格子型結合器では１０μｍ角以上と大きいため、光入出力ポートが集積密度を向上する上でボトルネックとなっている。例えば、フューモードファイバの場合は、直径１７μｍ程度のコアの中に３から４個のモードが存在する。そのため、フューモードファイバに対応する光入出力ポートのフットプリントは１０μｍ角では大きすぎる。【００８７】
また、立体湾曲光導波路を垂直方向への光出力ポートとして利用する場合、出射位置の間隔を光の波長の半分程度まで縮小できると、光の干渉効果を利用したデバイスとして優れた特性を得られる。例えば光通信で利用される１．５５μｍ帯域を想定すると、垂直光出力ポートのピッチを１．５５μｍから０．７７５μｍ程度の間に作製することができれば、ライダー（ＬＩＤＡＲ：Light Detection and Ranging、又はLaser Imaging Detection and Ranging）素子などへの応用で優位となる。【００８８】
ここまでに示した位置制御性と集積化の問題点は、薄膜部材として具体例を挙げたプローブアレイや真空電子源やシリコンフォトニクス応用だけではなく他の応用にも当てはまる。つまり、これらの上記各問題点は、材料系や目的にかかわらない、ＩＩＢ技術による薄膜部材の湾曲加工に共通する問題点である。【００８９】
［発明が解決しようとする課題］
以上の問題点は全て、等方性エッチング等の停止位置がＩＩＢ加工の曲がり始め端位置と同一であることが原因であることが判明した。
したがって、本発明は、これらの問題点を全て克服するため、等方性エッチング等エッチングの停止位置とＩＩＢ加工の曲がり始め位置が異なるような薄膜部材の湾曲加工方法を実現することを課題とする。
【課題を解決するための手段】
【００９０】
上記課題を解決するための手段は次のとおりである。
（１）基板上に支持層形成用出発層及び薄膜部材形成用出発層を積層する工程と、該薄膜部材形成用出発層をパタン化して薄膜部材を形成する工程と、該薄膜部材の上に直接もしくは位置制御層支持層形成用出発層を介して、該薄膜部材の片持ち梁構造がイオンを照射することにより曲がり始める位置を決定する位置制御層を形成する工程と、該薄膜部材の下の該支持層形成用出発層の一部もしくは、該支持層形成用出発層の一部及び位置制御層支持層形成用出発層の一部を、支持層の周縁面、もしくは支持層の周縁面及び位置制御層支持層の端面が、該位置制御層の先端の下方延長線上もしくはそれより内側にあるように除去して、該薄膜部材に先端自由端を有する片持ち梁構造を形成する工程と、該位置制御層をマスクとして該片持ち梁構造の一部にイオンを照射し、該片持ち梁構造の一部を湾曲させる工程と、を含む薄膜部材の湾曲加工方法。
（２）基板上に支持層形成用出発層及び薄膜部材形成用出発層を積層する工程と、該薄膜部材形成用出発層をパタン化して薄膜部材を形成する工程と、該薄膜部材の上に直接もしくは位置制御層支持層形成用出発層を介して、該薄膜部材の片持ち梁構造がイオンを照射することにより曲がり始める位置を決定する位置制御層を異方性エッチングにより形成する工程と、該薄膜部材の下の該支持層形成用出発層の一部もしくは、該支持層形成用出発層の一部及び位置制御層支持層形成用出発層の一部を、支持層の周縁面、もしくは支持層の周縁面及び位置制御層支持層の端面が、該位置制御層の先端の下方延長線上もしくはそれより内側にあるように等方性エッチングにより除去して、該薄膜部材に先端自由端を有する片持ち梁構造を形成する工程と、該位置制御層をマスクとして該片持ち梁構造の一部にイオンを照射し、該片持ち梁構造の一部を湾曲させる工程と、を含む薄膜部材の湾曲加工方法。
（３）上記片持ち梁構造は、電気測定用プローブを構成していることを特徴とする上記（１）又は（２）に記載の薄膜部材の湾曲加工方法。
（４）上記片持ち梁構造は、電界放出素子のエミッタを構成していることを特徴とする上記（１）又は（２）に記載の薄膜部材の湾曲加工方法。
（５）上記片持ち梁構造は、光導波路を構成していることを特徴とする上記（１）又は（２）に記載の薄膜部材の湾曲加工方法。
（６）基板上に支持層形成用出発層及び光導波路形成用出発層を積層する工程と、該光導波路形成用出発層をパタン化して光導波路を形成する工程と、該光導波路の上に直接もしくは位置制御層支持層を介して、該光導波路の片持ち梁構造がイオンを照射することにより曲がり始める位置を決定する位置制御層を異方性エッチングにより形成する工程と、該光導波路の下の該支持層形成用出発層の一部もしくは、該支持層形成用出発層の一部及び位置制御層支持層形成用出発層の一部を、支持層の周縁面、もしくは支持層の周縁面及び位置制御層支持層の端面が、該位置制御層の先端の下方延長線上もしくはそれより内側にあるように等方性エッチングにより除去して、該光導波路に先端自由端を有する片持ち梁構造を形成する工程と、該位置制御層をマスクとして該片持ち梁構造の一部にイオンを照射し、該片持ち梁構造の一部を湾曲させて垂直光カプラとする工程と、を含む光導波路の湾曲加工方法。
（７）上記基板は、シリコン光集積回路基板であることを特徴とする上記（５）に記載の光導波路の湾曲加工方法。
（８）上記光導波路は、シリコンを主成分とする光導波路であることを特徴とする上記（６）又は（７）に記載の光導波路の湾曲加工方法。
（９）上記位置制御層の構成材料は、タングステン又は炭素であることを特徴とする上記（８）に記載の光導波路の湾曲加工方法。
（１０）上記光導波路の上記片持ち梁構造は、該片持ち梁構造の長さよりも小さな間隔で二次元アレイ配置されていることを特徴とする上記（６）ないし（９）のいずれかに記載の光導波路の湾曲加工方法。
（１１）上記片持ち梁構造の先端自由端は、それぞれ正方格子の各頂点に配置されていることを特徴とする上記（１０）に記載の光導波路の湾曲加工方法。
（１２）上記片持ち梁構造の先端自由端は、それぞれ三角格子の各頂点に配置されているであることを特徴とする上記（１０）に記載の光導波路の湾曲加工方法。
（１３）上記光導波路の上記片持ち梁構造は、該光導波路の伝搬光の波長よりも小さな間隔で二次元アレイ配置されていることを特徴とする上記（６）ないし（９）のいずれかに記載の光導波路の湾曲加工方法。
（１４）上記片持ち梁構造の一部を湾曲させて垂直光カプラとする工程は、上記片持ち梁構造の一部を上方向に湾曲させて垂直光カプラとする工程であることを特徴とする上記（６）に記載の光導波路の湾曲加工方法。
（１５）さらに、上方向に湾曲された垂直光カプラをクラッド層で埋める工程と、該クラッド層上に第２の支持層形成用出発層及び第２の光導波路形成用出発層を積層する工程と、該第２の光導波路形成用出発層をパタン化して第２の光導波路を形成する工程と、該第２の光導波路の上に直接もしくは第２の位置制御層支持層を介して、該第２の光導波路の第２の片持ち梁構造がイオンを照射することにより曲がり始める位置を決定する第２の位置制御層を異方性エッチングにより形成する工程と、該第２の光導波路の下の該第２の支持層形成用出発層の一部もしくは、該第２の支持層形成用出発層の一部及び第２の位置制御層支持層形成用出発層の一部を、第２の支持層の周縁面、もしくは第２の支持層の周縁面及び第２の位置制御層支持層の端面が、該位置制御層の先端の下方延長線上もしくはそれより内側にあるように等方性エッチングにより除去して、該光導波路に先端自由端を有する片持ち梁構造を形成する工程と、該第２の位置制御層をマスクとして該第２の片持ち梁構造の一部にイオンを照射し、該第２の片持ち梁構造の一部を下方向に湾曲させて上記垂直光カプラと光接続する第２の垂直光カプラとする工程と、を含む上記（１４）に記載の光導波路の湾曲加工方法。
【発明の効果】
【００９１】
本発明によれば、ＩＩＢ技術による薄膜部材の湾曲加工において、薄膜部材の上に直接もしくは位置制御層支持層形成用出発層を介して、薄膜部材の片持ち梁構造がイオンを照射することにより曲がり始める位置を決定する位置制御層を形成する工程を採用したため、従来のように横方向エッチング等によって定められた支持層の周縁面から片持ち梁構造を曲げ加工する場合に比し、位置制御性を飛躍的に向上できる。
さらに、複数個の片持ち梁構造を互いに近接して配置することができるため、加工された片持ち梁構造の高集積化も達成することができる。
【図面の簡単な説明】
【００９２】
【図１】本発明に係る薄膜部材の湾曲加工方法を模式的に示す図面である。
【図２】本発明に係る薄膜部材の湾曲加工方法に関し、イオン照射後のＳＥＭ像（Ａ）及びタングステン除去後のＳＥＭ像（Ｂ）である。
【図３】本発明に係る薄膜部材の湾曲加工の問題点の解決を模式的に示す図面である。
【図４】立体湾曲光回路の形成に適用した本発明に係る薄膜部材の湾曲加工方法を模式的に示す図面である。
【図５】従来の薄膜部材の湾曲加工方法を模式的に示す図面である。
【図６】従来の薄膜部材の湾曲加工の問題点を説明する図面である。
【図７】従来の薄膜部材の湾曲加工の問題点を説明する図面であり、（Ａ）は上面図、（Ｂ）は断面図である。
【図８】従来の薄膜部材の湾曲加工の問題点を説明する図面であり、（Ａ）は上面図、（Ｂ）は断面図である。
【図９】従来の薄膜部材の湾曲加工の問題点を説明する図面である。
【図１０】従来の薄膜部材の湾曲加工の問題点を説明する図面である。
【発明を実施するための形態】
【００９３】
（本発明の要点）
本発明の要点は、片持梁構造から見て照射イオンが飛来する方向に新たに、飛来イオンを遮蔽して、かつ等方性エッチング等の横方向エッチングの終点位置とは異なる位置にＩＩＢ加工の曲がり始め位置を定義できるような位置制御層を付加することである。
位置制御層に求められる条件は、Ａ：等方性エッチングよりも制御性が高い異方性エッチングで加工されていること、Ｂ：先端が横方向エッチング停止位置と同一面内にあるか、それよりも片持ち梁の先端にむけて伸延した位置にあること、Ｃ：照射イオンが貫通しないこと、Ｄ：それ自体がＩＩＢ加工されて変形しないことの４つの条件を満たすことが望ましい。
【００９４】
しかし、位置制御層は上記全ての条件を満たす必要はなく、Ｃに関しては多少貫通するイオンがあったとしてもエネルギーが大きく低下していれば実質的に影響がなくなる場合もあり、Ｄに関しては変位が僅かであれば変形しても実質的に影響はない。ただし、条件Ａ及びＢは厳密に満たす必要があり、本発明の要である。
【００９５】
（本発明の実施形態）
図１（Ａ）ないし（Ｈ）は、本発明に係る薄膜部材の湾曲加工方法を模式的に示す図面である。以下、その工程を順次説明する。
【００９６】
（１）基板１０の上に支持層形成用出発層２０’を形成し、その上に薄膜部材形成用出発層３０’を形成する。（図１（Ａ））
図１（Ａ）では、支持層形成用出発層２０’は基板全面に必要であるように描いているが、必要なのは片持ち梁４０をなす領域だけである。それ以外の領域では薄膜部材形成用出発層３０’の下に支持層形成用出発層２０’が形成されていなくてもよい。支持層形成用出発層２０’は、薄膜部材形成用出発層３０’の一部を片持ち梁構造４０に成形するために必要な層である。
【００９７】
（２）薄膜部材形成用出発層３０’がパタン化されて、薄膜部材３０が形成される。（図１（Ｂ））
パタン化した薄膜部材３０の平面形状は、最終的な作製目的構造体による。例えば、最終的な作製目的構造体が、電界放出素子のエミッタである場合には、先端が鋭利な三角形をした平面パタンとなり、最終的な作製目的構造体が、立体湾曲型シリコン細線導波路である場合には、幅がサブミクロンオーダーの細長い構造となる。これらの例以外にも様々な用途が考えられるが、いずれの場合でも断面図を一般化して描くと図１（Ｂ）のようになる。
【００９８】
（３）パタン化した薄膜部材３０を、位置制御層支持層形成用出発層６０’で埋め込む。（図１（Ｃ））
図１（Ｃ）では、位置制御層支持層形成用出発層６０’の上部は平坦に描いているが、薄膜部材３０の形状を反映した凹凸が生じていても差し支えない。
なお、この後の図１（Ｅ）のように位置制御層５０を形成するための加工方法が、実質的に薄膜部材３０に痕跡を残すような加工方法でない場合においては、位置制御層支持層形成用出発層６０’の形成を省略することができる。
【００９９】
（４）位置制御層形成用出発層５０’を成膜する。（図１（Ｄ））
（５）位置制御層形成用出発層５０’を加工して位置制御層５０を形成する。（図１（Ｅ））
位置制御層５０の先端５１のエッジが、その後イオン照射がなされた時に片持ち梁構造が曲がり始める位置を決める役割を担う。このために、先端５１は片持ち梁構造４０の先端自由端４１よりも横方向内方に引っ込んだ位置にある必要がある。
位置制御層５０の平面形状は、パタン化した薄膜部材３０の平面形状及び最終的な作成目的構造体によるが、いずれの場合でも断面図を一般化して描くと図１（Ｅ）のようになる。
【０１００】
（６）片持ち梁構造４０を形成する。（図１（Ｆ））
薄膜部材３０の曲げ加工したい部分の直下にある支持層形成用出発層２０’と、曲げ加工したい部分の直上にある位置制御層支持層形成用出発層６０’を等方性エッチングで除去し、その周縁面２１が薄膜部材３０の先端自由端４１よりも横方向内方に引っ込んだ位置にある支持層２０となし、その上の薄膜部材３０を加工対象の薄膜部材とする。
【０１０１】
図１（Ｆ）では、位置制御層５０も薄膜部材３０と同様に片持ち梁構造をなしているように描いているが、位置制御層支持層６０の端面６１は、位置制御層５０の先端５１と同じ位置にあったとしても位置制御層５０の機能は妨げられない。
また、支持層２０の周縁面２１は、位置制御層５０の先端５１の下方延長線上か、それよりも横方向内方に引っ込んだ位置にある必要がある。
【０１０２】
位置制御層支持層形成用出発層６０’の材料は、その後図１（Ｆ）に示すような形状に加工可能な材料の範囲で選択できる。つまり、位置制御層支持層形成用出発層６０’を除去するが、位置制御層５０及び薄膜部材３０は侵されないという加工が成り立つ範囲で選択できる。
工程数を少なくして、作製を容易にするという観点からは、位置制御層支持層形成用出発層６０’は、支持層形成用出発層２０’と同種類か同系統の材料とするのが望ましい。そうすると、図１（Ｅ）から図１（Ｆ）に形成するためのエッチングを一つの工程に集約することが可能となる。
【０１０３】
例えば、位置制御層支持層形成用出発層６０’と支持層形成用出発層２０’がともに二酸化シリコン（石英）である場合にはフッ酸で除去可能で、薄膜部材３０がシリコンやモリブデン、タングステン、タンタル、テクネチウム、レニウム、コバルト、ニッケル、ルテニウム、オスミウム、ロジウム、イリジウム、パラジウム、白金、銅、銀、金、鉛、ゲルマニウムなどの金属や、タングステンシリサイド、モリブデンシリサイド、タンタルシリサイド、チタンシリサイド、コバルトシリサイド、クロムシリサイド、ニッケルシリサイドなどのシリコン化合物や、炭素、炭化シリコン、炭化タンタル、炭化チタン、炭化モリブデン、炭化ニオブ、炭化ハフニウム、炭化タングステン、炭化バナジウム、ダイヤモンドライクカーボンなどの炭素系材料や、窒化チタン、窒化アルミニウム、窒化シリコン、窒化タンタル、窒化ホウ素、窒化クロム、窒化ジルコニウムなどの窒化物や、酸化インジウム錫、酸化亜鉛アルミニウム、酸化亜鉛、酸化インジウムガリウム亜鉛などの透明導電膜で、かつ位置制御材５０がシリコンやモリブデン、タングステン、タンタル、テクネチウム、レニウム、コバルト、ニッケル、ルテニウム、オスミウム、ロジウム、イリジウム、パラジウム、白金、銅、銀、金、鉛、ゲルマニウムなどの金属やそれらの合金や、タングステンシリサイド、モリブデンシリサイド、タンタルシリサイド、チタンシリサイド、コバルトシリサイド、クロムシリサイド、ニッケルシリサイドなどのシリコン化合物や、炭素、炭化シリコン、炭化タンタル、炭化チタン、炭化モリブデン、炭化ニオブ、炭化ハフニウム、炭化タングステン、炭化バナジウム、ダイヤモンドライクカーボン、フォトレジスト、ポリイミドなどの炭素系材料や、窒化チタン、窒化アルミニウム、窒化シリコン、窒化タンタル、窒化ホウ素、窒化クロム、窒化ジルコニウムなどの窒化物や、酸化インジウム錫、酸化亜鉛アルミニウム、酸化亜鉛、酸化インジウムガリウム亜鉛などの透明導電膜であれば、ほとんど侵されずに片持ち梁構造４０を形成可能である。
【０１０４】
（７）イオン照射を施すことにより、片持ち梁構造４０が湾曲加工される。（図１（Ｇ））
片持ち梁構造が曲がり始める位置は、位置制御層５０の先端５１の下方延長線方向に伸ばして片持ち梁構造４０と交差する位置となる。ただし、イオン照射を基板に対して垂直方向から行った場合であるが、イオン入射角度が垂直以外の場合でも、位置制御層５０の先端５１が庇となり、位置制御可能である。
【０１０５】
位置制御層５０は、照射イオンが貫通しないように遮蔽する役割が必要である。イオンが遮蔽されるとは、言い換えるとイオンの投影飛程が膜厚よりも小さくなることである。
つまり、イオンの投影飛程が小さくなる材料を選べばよく、近似的には高密度な材料ほどイオン投影飛程が小さくなり、遮蔽性能が高くなる。例えば、炭素、シリコン、クロム、モリブデン、タングステンの順に遮蔽性能は高くなり位置制御層５０として望ましい。
【０１０６】
位置制御層５０の条件は、イオン照射によって変形しないことが望ましい。このため、変形しにくい材料と膜厚が選定される。ＩＩＢ加工において、変形しにくい材料と膜厚とはどのようなものか。それを示すために、まずはＩＩＢ加工のしやすさについてまとめる。
ＩＩＢ加工において、片持ち梁構造を基板に対して上方向に曲げるか、下方向に曲げるかを決めるパラメータとなっているのは、照射イオンの運動エネルギーである。イオンは加速エネルギーを大きくするほど、片持ち梁構造の内部に深く進入する。イオンが片持ち梁構造の内部に侵入してからやがて運動エネルギーを失い膜中で停止するまでの間に、数多くの原子との衝突が起こる。その過程で生成されるのが反跳原子であり、反跳原子が生成された結果として、空孔や格子間原子などの格子欠陥が生じる。
【０１０７】
特許文献１ないし４及び非特許文献５ないし７に開示されている情報をまとめると、ＩＩＢ加工において片持ち梁構造を基板に対して上方向に曲げる場合に最適なエネルギーは、片持ち梁構造を形成する膜の深さ方向に対して反跳原子の分布のピーク位置がおよそ表面から３０％の位置に有ることが示されている。また、反跳原子分布のピーク位置の深さが１０％から２０％の条件の場合には、上方向に曲がるが、単位照射量当たりの湾曲量が小さいため多くの照射量を要すること、２０％から３０％の条件は最適ではないものの十分に実用的な上方向の曲げ加工が実施できること、３０％から４０％では照射が深くなりすぎて下方向に曲げる力も出てきて、その結果として上方向に曲がる量が小さくなること、４０％から６０％を超えると、下方向に曲げる力のほうが上方向に曲げる力よりも優位になってくることが示されている。
【０１０８】
これらの現象を、反跳原子密度ではなくイオンの平均投影飛程に置き換えると、以下のようになる。まず、最も良く上方向に曲がる条件は、平均投影飛程が片持ち梁構造に対して深さ５０％になる条件である。平均投影飛程が２０％から３０％の間では上方向に曲がりはするが、単位照射量当たりの湾曲量が小さいため多くの照射量を要する条件となり、平均投影飛程が３０％から５０％の条件は最適ではないものの十分に実用的な上方向の曲げ加工が実施できる条件となる。一方、平均投影飛程が５０％を超えて６０％、７０％と大きくなるに従って下方向に曲げる力が優位になってくる条件となる。
【０１０９】
以上より、ＩＩＢ加工において変形しにくい条件とは、ひとつは、片持ち梁構造に対して表面から深さ１０％未満に反跳原子密度のピーク位置がくるイオン照射条件、言い換えると片持ち梁構造に対して表面から深さ２０％未満に平均投影飛程がくるイオン照射条件であると言える。また、もう一つは、片持ち梁構造に対して表面から深さ４０％から６０％の間に反跳原子密度のピーク位置がきて、かつ上方向に曲げる力と下方向に曲げる力が等しくなるイオン照射条件、言い換えると片持ち梁構造に対して表面から深さ４０％から６０％の間に平均投影飛程がきて、かつ上方向に曲げる力と下方向に曲げる力が等しくなるイオン照射条件であると言える。
【０１１０】
（シリコンフォトニクス応用の具体例）
シリコンフォトニクス応用において、厚さ２２０ｎｍのシリコン細線光導波路を各種イオンで湾曲加工する場合の位置制御材５０の膜厚についてＳＲＩＭコード（http://www.srim.org/）を用いて計算した結果を示す。
まず、照射イオンの最適な運動エネルギーを、平均投影飛程が膜厚の５０％の位置、つまり深さ１１０ｎｍになる場合として計算すると、例えば、原子番号が小さい順に、シリコンイオンの場合約８０ｋｅＶ、燐イオンの場合約８５ｋｅＶ、アルゴンイオンの場合約１１０ｋｅＶ、砒素イオンの場合約１７０ｋｅＶ、クリプトンイオンの場合約２００ｋｅＶ、インジウムイオンの場合約２５０ｋｅＶ、アンチモンイオンの場合約２５０ｋｅＶ、キセノンイオンの場合約２７０ｋｅＶとなる。
【０１１１】
次に、位置制御層５０の条件として、上記計算されたイオン注入の運動エネルギーにおける平均投影飛程が膜厚の１５％以下の位置になる膜厚を幾つかの材料で計算すると、例えば、密度が小さい順に、フォトレジストの場合約１３００ｎｍから約１４５０ｎｍ、エポキシ樹脂の場合約１０３０ｎｍから約１１２０ｎｍ、炭素の場合約５７０ｎｍから約６７０ｎｍ、シリコンの場合約７４０ｎｍから約７８０ｎｍ、ニオブの場合約３１０ｎｍから約３３０ｎｍ、モリブデンの場合約２７０ｎｍから約２９０ｎｍ、タングステンの場合約１９０ｎｍから約２１０ｎｍが最低でも必要な膜厚であることが計算より示される。
もちろん、照射イオンの運動エネルギーを最適値よりも小さく設定して照射量が大きくなっても構わないという条件でＩＩＢ加工が施される場合には、選定した運動エネルギーに応じて、位置制御層５０に要求される最小膜厚値は上記の計算結果よりも小さくできる。
【０１１２】
（真空電子源応用の具体例）
同様に、真空電子源において、厚さ２０ｎｍのタングステン薄膜を各種イオンで湾曲加工する場合の位置制御材５０の膜厚についてＳＲＩＭコード（http://www.srim.org/）を用いて計算した結果を示す。
まず、照射イオンの最適な運動エネルギーを、平均投影飛程が膜厚の５０％の位置、つまり深さ１０ｎｍになる場合として計算すると、例えば、原子番号が小さい順に、シリコンイオンの場合約２５ｋｅＶ、燐イオンの場合約２５ｋｅＶ、アルゴンイオンの場合約３０ｋｅＶ、砒素イオンの場合約５０ｋｅＶ、クリプトンイオンの場合約５５ｋｅＶ、インジウムイオンの場合約６５ｋｅＶ、アンチモンイオンの場合約７０ｋｅＶ、キセノンイオンの場合約８０ｋｅＶとなる。
【０１１３】
次に、位置制御層５０の条件として、上記計算されたイオン注入の運動エネルギーにおける平均投影飛程が膜厚の１５％以下の位置になる膜厚を幾つかの材料で計算すると、例えば、密度が小さい順に、フォトレジストの場合約４２０ｎｍから約５６０ｎｍ、エポキシ樹脂の場合約３４０ｎｍから約４５０ｎｍ、炭素の場合約１９０ｎｍから約２５０ｎｍ、シリコンの場合約２４０ｎｍから約２９０ｎｍ、ニオブの場合約１１０ｎｍから約１２０ｎｍ、モリブデンの場合約９５ｎｍから約１００ｎｍ、タングステンの場合約７０ｎｍが最低でも必要な膜厚であることが分かる。
もちろん、照射イオンの運動エネルギーを最適値よりも小さく設定して照射量が大きくなっても構わないという条件でＩＩＢ加工が施される場合には、選定した運動エネルギーに応じて、位置制御層５０に要求される最小膜厚値は上記の計算結果よりも小さくできる。
【０１１４】
（プローブアレイ応用の具体例）
同様に、電気測定用プローブアレイにおいて、厚さ１００ｎｍのタングステン薄膜を各種イオンで湾曲加工する場合の位置制御材５０の膜厚についてＳＲＩＭコード（http://www.srim.org/）を用いて計算した結果を示す。
まず、照射イオンの最適な運動エネルギーを、平均投影飛程が膜厚の５０％の位置、つまり深さ５０ｎｍになる場合として計算すると、例えば、原子番号が小さい順に、シリコンイオンの場合約１４０ｋｅＶ、燐イオンの場合約１５０ｋｅＶ、アルゴンイオンの場合約１８０ｋｅＶ、砒素イオンの場合約３００ｋｅＶ、クリプトンイオンの場合約３２５ｋｅＶ、インジウムイオンの場合約４５０ｋｅＶ、アンチモンイオンの場合約４５０ｋｅＶ、キセノンイオンの場合約５００ｋｅＶとなる。
【０１１５】
次に、位置制御層５０の条件として、上記計算されたイオン注入の運動エネルギーにおける平均投影飛程が膜厚の１５％以下の位置になる膜厚を幾つかの材料で計算すると、例えば、密度が小さい順に、フォトレジストの場合約２２００ｎｍから約２５００ｎｍ、エポキシ樹脂の場合約１８００ｎｍから約２１００ｎｍ、炭素の場合約９５０ｎｍから約１１５０ｎｍ、シリコンの場合約１２５０ｎｍから約１３５０ｎｍ、ニオブの場合約５３０ｎｍから約５６０ｎｍ、モリブデンの場合約４５０ｎｍから約４８０ｎｍ、タングステンの場合約３２０ｎｍから３４０ｎｍが最低でも必要な膜厚であることがわかる。
もちろん、照射イオンの運動エネルギーを最適値よりも小さく設定して照射量が大きくなっても構わないという条件でＩＩＢ加工が施される場合には、選定した運動エネルギーに応じて、位置制御層５０に要求される最小膜厚値は上記の計算結果よりも小さくできる。
【０１１６】
位置制御層５０を半導体プロセスに利用される材料の中で選択すると、モリブデンやタングステンが比較的小さい膜厚でその機能を果たしやすいので便利である。
一方で、炭素、フォトレジスト、ポリイミドなどのカーボン系材料は、単位厚さ当たりのイオン遮蔽性能は低いが、容易に１μｍオーダーの厚い膜を形成可能であるため、これらも又は位置制御層の材料として望ましい。カーボン系材料は酸素アッシングで簡便に除去可能である点もプロセスを簡便にする要因である。
【０１１７】
（８）イオン照射を継続して施した場合には、さらに多くのイオンが注入されて、片持ち梁構造４０が垂直に曲げ加工される。（図１（Ｈ））
本発明に係る薄膜部材の湾曲加工方法に使用するイオンとしては、特に原理的な制約は無い。イオン注入装置を用いる場合には、リン、硼素、砒素、インジウム、アンチモン、弗化硼素、アルミニウム、窒素、アルゴン、弗化シリコン、シリコン、水素化硼素、水素化炭素などが一般的に備わっているため容易に利用できる。
集束イオンビーム（ＦＩＢ）装置を用いる場合にはガリウムが一般的に備わっているため容易に利用できる。
【０１１８】
その他にも、半導体産業ではあまり利用されていないイオン種であっても、水素、ヘリウム、炭素、酸素、フッ素、ネオン、マグネシウム、硫黄、塩素、スカンジウム、チタン、バナジウム、クロム、マンガン、鉄、コバルト、ニッケル、銅、亜鉛、ゲルマニウム、クリプトン、ルビジウム、ジルコニウム、ニオブ、モリブデン、ルテニウム、パラジウム、銀、カドミウム、錫、ヨウ素、キセノン、ハフニウム、タングステン、イリジウム、白金、金、鉛、ビスマス、セリウム、プラセオジム、ネオジム、サマリウム、ユウロビウム、ガドリニウム、テルビウム、ジスプロシウム、エルビウム、ツリウム、イッテルビウムなどはイオン照射技術として確立されているため容易に利用できる。
【０１１９】
イオン種は上記から選定されたいずれか１種で実施されるのが曲げ可能の制御性の観点からは望ましい。しかし、ＩＩＢ技術の原理上、複数種のイオンが混合されている場合でも高い精度で加工することは可能である。そのため、質量分析器を省略した安価な構成のイオン照射装置でも実施可能である。
【０１２０】
（実施形態のポイント）
位置制御層５０の先端５１の位置決めが重要である。位置制御層５０の加工を異方性エッチングで実施すると、従来法の等方性エッチングに比較して、高い位置決め精度を得ることができる。
ＲＩＥ（Reactive Ion Etching）、イオンミリング等のドライエッチングプロセスは、異方的に垂直に薄膜をエッチング可能であるため、フォトレジストに形成した微細パタンを正確に薄膜に転写可能である。
一方、ウェットエッチングの場合は、薬液が染みこむ効果によって等方的にエッチング加工が進行するためフォトレジストに形成した微細パタンをそのまま薄膜に転写することは不可能である。
【０１２１】
（本発明の特徴点）
図１（Ｆ）に示すように片持ち梁構造４０から見てイオンが飛来する方向に、片持ち梁構造が曲がり始める位置を決めるための位置制御層５０が、少なくともイオン照射を行う時点で存在しているということである。この位置制御層５０は、片持ち梁構造４０を曲げ加工のためのイオン照射が施された際に、変形することがないような形態を選ぶと、位置制御層５０の先端５１から片持ち梁構造４０に下ろした延長線の位置が、片持ち梁構造４０が曲がり始める位置を決定する。
【０１２２】
後述の本発明における曲げ加工原理から明らかなように、位置制御層５０は単層膜である必要はない。また同様に後述の本発明における曲げ加工原理から明らかなように、位置制御層５０を支持する位置制御層支持層６０はなくてもよい。
【０１２３】
（実施例）
図１にしたがって、シリコンフォトニクス用途の立体湾曲光導波路の作製例を説明する。
（１）基板１０を単結晶シリコン、支持層形成用出発層２０’を厚さ２μｍのシリコン熱酸化膜、薄膜部材形成用出発層３０’を厚さ２２０ｎｍの単結晶シリコンとするＳＯＩウェハを用意する。（図１（Ａ））
（２）厚さ２２０ｎｍの単結晶シリコンをフォトリソグラフィとＲＩＥによってパタニングしてシリコン光回路（薄膜部材３０）を作製する。（図１（Ｂ））
（３）シリコン光回路上にクラッド層として厚さ約２μｍのＳｉＯ２層をＣＶＤ法で成膜した。この状態でシリコン光回路が完成する。クラッド層が位置制御層支持層形成用出発層６０’に対応する。（図１（Ｃ））
（４）位置制御層形成用出発層５０’として膜厚２００ｎｍのタングステンをスパッタ法で製膜する。（図１（Ｄ））
（５）膜厚２００ｎｍのタングステンをフォトリソグラフィとＲＩＥによってパタニングして位置制御層５０を形成する。（図１（Ｅ））
（６）緩衝フッ酸溶液にて位置制御層支持層形成用出発層６０’であるＳｉＯ２層と支持層形成用出発層２０’であるＳｉＯ２層を横方向エッチングして、シリコン光回路の末端部を片持ち梁構造４０として形成する。（図１（Ｆ））
（７）加速エネルギー８０ｋｅｖのシリコンイオンビームを照射して、片持ち梁構造のシリコン光回路の末端部を、基板垂直上方向に湾曲加工する。（図１（Ｇ）、（Ｈ））
なお、シリコンイオンビームの照射を工夫することにより、必要に応じて片持ち梁構造のシリコン光回路の末端部を、基板垂直下方向に湾曲加工することもできる。
これは例えば、シリコン光回路を複数個積層したようなとき、上層にあるシリコン光回路の末端部を下方向に湾曲して活用するような構造に適用される。
【０１２４】
以上の実施例では、位置制御層５０に膜厚２００ｎｍのタングステンを用いているが、膜厚２４５０ｎｍ以上のフォトレジスト、膜厚１１２０ｎｍ以上のエポキシ樹脂、膜厚約６７０ｎｍ以上の炭素、膜厚約７８０ｎｍ以上のシリコン、膜厚約３３０ｎｍ以上のニオブ、膜厚約２９０ｎｍ以上のモリブデン、膜厚約２１０ｎｍ以上のタングステンをはじめとする、該イオン注入処理で変形が生じない条件を満たした材料で置き換えることが可能である。
【０１２５】
図２（Ａ）にイオン照射後のＳＥＭ像を示す。シリコン光導波路が湾曲加工されているが、その片持ち梁構造が曲がり始めている位置が、位置制御層であるタングステン薄膜のエッジ位置で定まっていることがわかる。
その後、タングステンで作製した位置制御層５０が不要である場合は、硫酸溶液などの酸によるウェットエッチングで選択的に除去する。
【０１２６】
図２（Ｂ）に、タングステン除去後のＳＥＭ像を示す。
先端が湾曲加工されたシリコン光導波路があらわになっており、その片持ち梁構造が曲がり始めている位置が、従来技術では支持層の周縁面で定まっていたが、本実施例においてはそれよりも左側の位置から曲がり始めていることが確認できる。
図２（Ａ）のＳＥＭ像と比較すると、この曲がり始めている位置は、元々タングステン薄膜のエッジがあった位置と揃っていることがわかる。
【０１２７】
従来のＩＩＢ技術では、位置制御の面内均一性や再現性が低いウェットエッチングで決まる周縁面が湾曲加工の位置を決めていたため、研究室レベルのデバイス実証で使える技術であっても、量産化が困難な技術であった。
本発明はその課題を克服し、位置制御の面内均一性や再現性が高いドライエッチングで決まる位置制御層の周縁面が湾曲加工の位置を決めるプロセスを可能にした。
【０１２８】
さらに本発明によれば、複数個の片持ち梁構造を互いに近接して配置することができるため、加工された片持ち梁構造の高集積化も達成することができる。
図３に示す模式図を用いて高集積化の効果を説明する。
図３（Ａ）は、本発明によって薄膜部材３０に片持ち梁構造４０を形成した状態の上面図である。所望の立体構造の長さをＬとし、そのために薄膜部材３０に長さＬ＋αの片持ち梁構造を形成した状態を示す。実線で示す先端５１は、図３（Ｂ）に示す断面図の位置制御層５０のエッジ部分を示す。
この構造に対してイオン照射を施すことにより、片持ち梁構造４０が湾曲加工される。片持ち梁構造４０が曲がり始める位置は、位置制御層５０の先端５１の下方延長線方向に伸ばして片持ち梁構造４０と交差する位置となる。つまり図３（Ａ）に長さＬとして示した部分が立体湾曲加工を施される部分となる。
【０１２９】
まず重要なことは、本発明を採用すれば、前述の図７に示した岬のような構造を回避するデザインは不要になるという点である。従って、支持層２０及び位置制御層支持層６０を等方性エッチングで除去する工程では、所望の立体構造の長さＬに相当する距離の横方向エッチングが行われることはない。そしてその短縮された平面的エッチング領域の停止線を周縁面２１として描いている。なお、図３では片持梁構造４０は矩形で描いているが、三角形、円、その他の二次元図形でもよい。
【０１３０】
また、前述の図９と図１０では薄膜部材３０のうち、片持ち梁構造４０以外の部分（作製した立体構造を支持する領域として必要な部分）の長さをＭと示し、この部分も含めて平面エッチング領域と干渉しないようにすることが重要な設計項目となっていたが、本発明を用いるとこのような平面エッチング領域の干渉はある程度まで許容されるため、ここでの説明では前述の図９と図１０で示すところの長さＭの部分に関しては省略する。
このような図３（Ａ）の構造を同一基板内に複数個配列して同じ立体構造をアレイ化する場合の集積密度について考える。
【０１３１】
２つの片持ち梁の平面エッチング領域の干渉について図３（Ｃ）を用いて考察する。片持ち梁構造の曲がり始める位置を揃えずに間隔ｇ＜Ｌで配列した場合、平面エッチング領域は図９に比べて縮小しているため干渉は起こらない。そのため、互いに隣り合う片持ち梁は同じ長さＬの部分だけが曲げ加工される。
さらに間隔ｇを小さくして、平面エッチング領域が干渉する距離になった場合には、図９（Ｄ）に示すように隣り合う片持ち梁構造の長さは、一方がＬ＋α、他方がＬ＋β、（αはβよりも小さい）のように異なってくる。ところが、片持ち梁構造４０が曲がり始める位置は、位置制御層５０の先端５１の下方延長線方向に伸ばして片持ち梁構造４０と交差する位置となるため、このように片持ち梁の長さが異なる場合であっても、隣り合う片持ち梁構造の内、湾曲加工される長さは同じＬとすることができる。これが本発明によるＩＩＢ技術の欠点であった集積化デザインの制約を打ち破るエッセンスである。以下、これを正方格子と三角格子に展開する。
【０１３２】
正方格子に配列する例を図３（Ｅ）に示す。図３（Ｅ）では、片持ち梁構造の先端自由端は、それぞれ正方格子の各頂点に配置されている。
Ｘ軸・Ｙ軸方向ともに、間隔ｇを容易にｇ＜Ｌに縮小することができることがわかる。
同様に図３（Ｆ）に示すように三角格子に配列する場合でも、間隔ｇを容易にｇ＜Ｌに縮小することができることがわかる。図３（Ｆ）では、片持ち梁構造の先端自由端は、それぞれ三角格子の各頂点に配置されている。
さらには、本数を制限すれば図３（Ｇ）に示すように間隔ｇをｇ＜Ｌ／２となるまで縮小することも可能である。このような挟ピッチの二次元配列は、従来技術では不可能である。
【０１３３】
高さ５０μｍの電気測定用プローブを、ＩＩＢ技術を用いて作製する例に本発明を適用する。この場合、片持ち梁構造の長さＬは５０μｍ必要となる。これを図３（Ｅ）のように配列するとＸ方向及びＹ方向の間隔はおよそ５０μｍ未満となる。同様に図３（Ｆ）の三角格子状にアレイ化するとおよそ５０μｍ未満の間隔となる。同様に図３（Ｇ）の三角格子状にアレイ化するとおよそ２５μｍ未満の間隔となる。これらの値は、既存の電気測定用プローブアレイに比べて小さな値でＩＩＢ技術を導入することにより微細集積化のメリットも得られることとなる。
【０１３４】
高さ１μｍの真空電子源を、ＩＩＢ技術を用いて作製する例に本発明を適用する。この場合、片持ち梁構造の長さＬは１μｍ必要となる。これを２次元配列すると、図３（Ｅ）のように配列するとＸ方向及びＹ方向の間隔はおよそ１μｍ未満となる。同様に図３（Ｆ）の三角格子状にアレイ化するとおよそ１μｍ未満の間隔となる。同様に図３（Ｇ）の三角格子状にアレイ化するとおよそ０．５μｍ未満の間隔となる。これらの値は、既存の真空電子源アレイに比べて小さく、真空電子源アレイの製造にＩＩＢ技術を導入することで、大幅な高密度化のメリットも得られるといえる。
【０１３５】
曲率半径３μｍのシリコンフォトニクス用垂直光カプラなどを、ＩＩＢ技術を用いて作製する例に本発明を適用する。この場合、片持ち梁構造の長さＬは５μｍ必要となる。これを２次元配列するとき、図３（Ｅ）のように配列するとＸ方向及びＹ方向の間隔はおよそ５μｍ未満となる。同様に図３（Ｆ）の三角格子状にアレイ化するとおよそ５μｍの間隔となる。一方、図３（Ｇ）のように個数を制限した三角格子状にアレイ化すると、２．５μｍ未満の間隔が可能となる。
【０１３６】
これらの値は、従来のシリコン光結合器では到底達成できない値である。そのため、フューモードファイバ、マルチモードファイバ、マルチコアファイバ、フューモードマルチコアファイバやマルチモードマルチコアファイバ、レーザーダイオードアレイ、面発光レーザーアレイ、ＭＥＭＳミラー、空間位相変調器などのような空間的に複数の光伝搬モードが集積された光デバイスとの光結合を行う場合に有効で、飛躍的なデバイスの小型化が実現できる。
【０１３７】
図３（Ｇ）の配列法は、究極には０．５μｍ程度の挟ピッチ化が可能である。その場合、干渉デバイス応用で大きなメリットがある。例えば光通信で利用される１．５５μｍ帯域を想定すると、垂直光出力ポートの間隔を０．５μｍ程度とすることの意味は、光源のピッチを波長の半分程度に作製できるという事を意味し、ライダー（ＬＩＤＡＲ：Light Detection and Ranging又はLaser Imaging  Detection and Ranging）素子などへの応用で飛躍的な技術革新を可能となる。
【０１３８】
（立体湾曲光回路）
立体湾曲光導波路への応用の場合には、図４に示すように下方向に曲げ加工を施して、下層に既に形成されている上方向に立体湾曲されたシリコン光導波路と合わせて、下層のシリコン光回路と上層のシリコン光回路を光接続するために利用することもできる。
図４を参照して詳細に説明する。
本発明にしたがって上方向に立体湾曲された垂直光カプラを有するシリコン光導波路をクラッド層７０で埋めて下層のシリコン光回路を得る。
次に、その上に支持層形成用出発層及び光導波路形成用出発層を積層し、光導波路形成用出発層をパタン化して光導波路を形成し、光導波路の上に直接もしくは位置制御層支持層を介して、光導波路の片持ち梁構造がイオンを照射することにより曲がり始める位置を決定する位置制御層を異方性エッチングにより形成し、光導波路の下の支持層形成用出発層の一部もしくは、支持層形成用出発層の一部及び位置制御層支持層形成用出発層の一部を、支持層の周縁面、もしくは支持層の周縁面及び位置制御層支持層の端面が、位置制御層の先端の下方延長線上もしくはそれより内側にあるように等方性エッチングにより除去して、光導波路に先端自由端４１を有する片持ち梁構造４０を形成する。（図４（Ａ））
【０１３９】
次に、位置制御層５０をマスクとして片持ち梁構造４０の一部にイオンを照射し、片持ち梁構造の一部を下方向に湾曲させて第２の垂直光カプラとする。（図４（Ｂ））
この際、下層の垂直光カプラ及び上層の第２の垂直光カプラが光接続するように対向して配置する。
最後に、位置制御層５０を除去した後、クラッド層７０で埋めることより、層間接続された立体湾曲光回路が得られる。（図４（Ｃ））
このような上下層の光回路の接続を形成する際には、本特許による高精度な位置制御技術がなければ実現し得ない。
【０１４０】
以上、本明細書に開示した実施形態並びに実施例は、本発明に係る、薄膜部材の湾曲加工方法の理解を容易にするために例示したものであって、本発明はこれに限定されるものではない。
すなわち、本発明は、特許請求の範囲を逸脱しない限り、薄膜部材の湾曲加工方法の実施に当たって、適宜の設計変更が可能であることは言うまでもないことである。
【符号の説明】
【０１４１】
１０    基板
２０    支持層
２０’  支持層形成用出発層
２１    周縁面
３０    薄膜部材
３０’  薄膜部材形成用出発層
４０    片持ち梁構造
４１    先端自由端
５０    位置制御層
５０’  位置制御層形成用出発層
５１    先端
６０    位置制御層支持層
６０’  位置制御層支持層形成用出発層
６１    端面
７０    クラッド層
【図１】
2017145706.tif 000007
【図２】
2017145706.tif 000008
【図３】
2017145706.tif 000009
【図４】
2017145706.tif 000010
【図５】
2017145706.tif 000011
【図６】
2017145706.tif 000012
【図７】
2017145706.tif 000013
【図８】
2017145706.tif 000014
【図９】
2017145706.tif 000015
【図１０】
2017145706.tif 000016
【国際調査報告】
2017145706.tif 000017
2017145706.tif 000018
2017145706.tif 000019
2017145706.tif 000020